(57)【要約】【課題】難燃性組成物の提供【解決手段】有機ポリマー基材、例えばポリプロピレンのようなポリオレフィンは、（ｉ）少なくとも１種の低分子量の立体障害性アルコキシアミン安定剤、（ｉｉ）少なくとも１種の高分子量の立体障害性アルコキシアミン安定剤及び（ｉｉｉ）有機ハロゲン難燃剤、リン原子含有難燃剤及びメラミンに基づいた難燃剤からなる群より選択された少なくとも１種の慣用の難燃剤の相乗混合物の配合により、難燃性にされ得る。本発明の組成物は、良好な難燃特性を光安定性及び良好な機械特性と組み合せる。ポリオレフィン成形品は、光、熱及び酸素に対して安定化され、及び少なくとも１種の立体障害性アルコキシアミン及び少なくとも１種の慣用の難燃剤の配合により難燃性にされ、同時に通常は高い水準の難燃性充填材を大きく低減させるか又は使用しない。【特許請求の範囲】
【請求項１】
（Ａ）有機ポリマー基材、
（Ｂ）（ｉ）少なくとも１種の低分子量の立体障害性アルコキシアミン安定剤
（ｉｉ）少なくとも１種の高分子量の立体障害性アルコキシアミン安定剤及び
（ｉｉｉ）有機ハロゲン難燃剤、リン原子含有難燃剤及びメラミンに基づいた難燃剤からなる群より選択された少なくとも１種の慣用の難燃剤
の相乗混合物の有効難燃化量
を含む難燃性組成物。
【請求項２】
アンチモン化合物を含有しないか又はポリマー成分（Ａ）の重量に基づきおよそ１重量％未満の量でアンチモン化合物を含有する請求項１記載の組成物。
【請求項３】
難燃性充填材を含有しないか又はポリマー成分（Ａ）の重量に基づきおよそ３重量％未満の量で難燃性充填材を含有する請求項１記載の組成物。
【請求項４】
前記ポリマー基材（Ａ）は、熱可塑性ポリマーである請求項１記載の組成物。
【請求項５】
前記成分（ｉ）の安定剤は２００ないし１０００ｇ／ｍｏｌの範囲の分子量を有し、及び前記成分（ｉｉ）の安定剤は１２００ないし１００００ｇ／ｍｏｌの範囲の分子量を有する請求項１記載の組成物。
【請求項６】
前記成分（ｉ）及び（ｉｉ）の安定剤は、式
【化１】
2005511842.tif 000075
［式中、
Ｇ1及びＧ2は、独立して炭素原子数１ないし８のアルキル基を表すか、又は一緒にペンタメチレン基を表し、
Ｚ1及びＺ2は、各々メチル基を表すか、又はＺ1及びＺ2が一緒に、エステル基、エーテル基、アミド基、アミノ基、カルボキシ基又はウレタン基によりさらに置換されていてもよい架橋部分を形成し、及び
Ｅは、オキシル基、ヒドロキシル基、アルコキシ基、シクロアルコキシ基、アラルコキシ（ａｒａｌｋｏｘｙ）基、アリールオキシ基、−Ｏ−ＣＯ−ＯＺ3、−Ｏ−Ｓｉ（Ｚ4）3、−Ｏ−ＰＯ（ＯＺ5）2又は−Ｏ−ＣＨ2−ＯＺ6（式中、Ｚ3、Ｚ4、Ｚ5及びＺ6は、水
素原子、脂肪族、芳香脂肪族及び芳香族部分からなる群より選択される。）を表すか；又はＥは−Ｏ−Ｔ−（ＯＨ）bを表し、
Ｔは、直鎖状の又は枝分れ鎖状の炭素原子数１ないし１８のアルキレン基、炭素原子数５ないし１８のシクロアルキレン基、炭素原子数５ないし１８のシクロアルケニレン基、フェニル基により又は１個又は２個の炭素原子数１ないし４のアルキル基により置換されたフェニル基により置換された直鎖状の又は枝分れ鎖状の炭素原子数１ないし４のアルキレン基を表し；及び
ｂは１、２又は３であるが、但しｂはＴの炭素原子数を超えることが出来ず、及びｂが
２又は３である場合、各々のヒドロキシル基はＴの異なる炭素原子に結合されている。］で表されるものである請求項１記載の組成物。
【請求項７】
前記成分（ｉ）及び（ｉｉ）の安定剤は、式ＡないしＲ
【化２】
2005511842.tif 000076
【化３】
2005511842.tif 000077
【化４】
2005511842.tif 000078
【化５】
2005511842.tif 000079
【化６】
2005511842.tif 000080
【化７】
2005511842.tif 000081
【化８】
2005511842.tif 000082
【化９】
2005511842.tif 000083
【化１０】
2005511842.tif 000084
【化１１】
2005511842.tif 000085
【化１２】
2005511842.tif 000086
【化１３】
2005511842.tif 000087
【化１４】
2005511842.tif 000088
【化１５】
2005511842.tif 000089
【化１６】
2005511842.tif 000090
【化１７】
2005511842.tif 000091
【化１８】
2005511842.tif 000092
【化１９】
2005511842.tif 000093
［式中、
Ｅは、オキシル基、ヒドロキシル基、炭素原子数１ないし１８のアルコキシ基、炭素原子数５ないし１２のシクロアルコキシ基又は炭素原子数７ないし１５のアラルコキシ基を表すか、又はＥは−Ｏ−Ｔ−（ＯＨ）bを表し、
Ｔは、直鎖状の又は枝分れ鎖状の炭素原子数１ないし１８のアルキレン基、炭素原子数５ないし１８のシクロアルキレン基、炭素原子数５ないし１８のシクロアルケニレン基、フェニル基により又は１個又は２個の炭素原子数１ないし４のアルキル基により置換されたフェニル基により置換された直鎖状の又は枝分れ鎖状の炭素原子数１ないし４のアルキレン基を表し；
ｂは１、２又は３であるが、但しｂはＴの炭素原子数を超えることが出来ず、及びｂが２又は３である場合、各々のヒドロキシル基はＴの異なる炭素原子に結合されており；
Ｒは水素原子又はメチル基を表し、
ｍは１ないし４であり、
ｍが１である場合、
Ｒ2は水素原子、炭素原子数１ないし１８のアルキル基又は１個又はそれ以上の酸素原
子により所望により中断された前記アルキル基、炭素原子数２ないし１２のアルケニル基、炭素原子数６ないし１０のアリール基、炭素原子数７ないし１８のアラルキル基、グリシジル基、脂肪族、脂環式又は芳香族カルボン酸、或いはカルバミン酸の１価アシル基、例えば炭素原子数２ないし１８の脂肪族カルボン酸の、炭素原子数５ないし１２の脂環式カルボン酸の又は炭素原子数７ないし１５の芳香族カルボン酸のアシル基、或いは
【化２０】
2005511842.tif 000094
（式中、ｘは０又は１である。）、
【化２１】
2005511842.tif 000095
（式中、ｙは２ないし４である。）
を表し；
ｍが２である場合、
Ｒ2は、炭素原子数１ないし１２のアルキレン基、炭素原子数４ないし１２のアルケニ
レン基、キシリレン基、脂肪族、脂環式、芳香脂肪族又は芳香族ジカルボン酸の又はジカルバミン酸の２価アシル基、例えば、炭素原子数２ないし１８の脂肪族ジカルボン酸の、炭素原子数８ないし１４の脂環式又は芳香族ジカルボン酸の、又は炭素原子数８ないし１４の脂肪族、脂環式又は芳香族ジカルバミン酸のアシル基；
【化２２】
2005511842.tif 000096
又は
【化２３】
2005511842.tif 000097
【化２４】
2005511842.tif 000098
（式中、Ｄ1及びＤ2は独立して水素原子、炭素原子数８までのアルキル基、３，５−ジ−第三ブチル−４−ヒドロキシベンジル基を含むアリール基又はアラルキル基を表し、Ｄ3
は水素原子、又は炭素原子数１８までのアルキル基又はアルケニル基を表し、及びｄは０ないし２０である。）を表し；
ｍが３である場合、Ｒ2は、脂肪族、不飽和脂肪族、脂環式、又は芳香族トリカルボン
酸の３価アシル基を表し；
ｍが４である場合、Ｒ2は、１，２，３，４−ブタンテトラカルボン酸、１，２，３，
４−ブテ−２−エン−テトラカルボン酸、及び１，２，３，５−及び１，２，４，５−ペンタンテトラカルボン酸を含む飽和又は不飽和脂肪族又は芳香族テトラカルボン酸の４価アシル基を表し；
ｐは１、２又は３であり、
Ｒ3は、水素原子、炭素原子数１ないし１２のアルキル基、炭素原子数５ないし７のシ
クロアルキル基、炭素原子数７ないし９のアラルキル基、炭素原子数２ないし１８のアルカノイル基、炭素原子数３ないし５のアルケノイル基又はベンゾイル基を表し；
ｐが１である場合、
Ｒ4は、水素原子、未置換の又はシアノ基、カルボニル基又はカルバミド基により置換
された炭素原子数１ないし１８のアルキル基、炭素原子数５ないし７のシクロアルキル基、炭素原子数２ないし８のアルケニル基を表すか、又はそれはグリシジル基、式−ＣＨ2
−ＣＨ（ＯＨ）−Ｚ又は式−ＣＯ−Ｚ又は−ＣＯＮＨ−Ｚ（式中、Ｚは水素原子、メチル基又はフェニル基を表す。）で表される基を表すか；又は式
【化２５】
2005511842.tif 000099
又は
【化２６】
2005511842.tif 000100
（式中、ｈは０又は１である。）を表し、
ｐが１である場合、Ｒ3及びＲ4は一緒に、炭素原子数４ないし６のアルキレン基又は２−オキソ−ポリアルキレン基、脂肪族又は芳香族１，２−又は１，３−ジカルボン酸の環状アシル基を表し得、
ｐが２である場合、
Ｒ4は、直接結合又は炭素原子数１ないし１２のアルキレン基、炭素原子数６ないし１
２のアリーレン基、キシリレン基、−ＣＨ2ＣＨ（ＯＨ）−ＣＨ2基又は基−ＣＨ2ＣＨ（
ＯＨ）−ＣＨ2−Ｏ−Ｘ−Ｏ−ＣＨ2−ＣＨ（ＯＨ）−ＣＨ2−（式中、Ｘは炭素原子数２
ないし１０のアルキレン基、炭素原子数６ないし１５のアリーレン基又は炭素原子数６ないし１２のシクロアルキレン基を表す。）を表すか；又は、Ｒ3がアルカノイル基、アル
ケノイル基又はベンゾイル基でない場合、Ｒ4はまた、脂肪族、脂環式又は芳香族ジカル
ボン酸又はジカルバミン酸の２価アシル基を表し得、又は基−ＣＯ−を表し得るか；又は
Ｒ4は、
【化２７】
2005511842.tif 000101
（式中、Ｔ8及びＴ9は独立して、水素原子、炭素原子数１ないし１８のアルキル基を表すか、又はＴ8及びＴ9は一緒に、炭素原子数４ないし６のアルキレン基又は３−オキサペンタメチレン基、例えばＴ8及びＴ9は一緒に３−オキサペンタメチレン基を表し；
ｐが３である場合、
Ｒ4は２，４，６−トリアジニル基を表し、
ｎは１又は２であり、
ｎが１である場合、
Ｒ5及びＲ’5は独立して、炭素原子数１ないし１２のアルキル基、炭素原子数２ないし１２のアルケニル基、炭素原子数７ないし１２のアラルキル基を表すか、又はＲ5はまた
、水素原子を表すか、又はＲ5及びＲ’5は一緒に、炭素原子数２ないし８のアルキレン基又はヒドロキシアルキレン基又は炭素原子数４ないし２２のアシルオキシアルキレン基を表し；
ｎが２である場合、
Ｒ5及びＲ’5は一緒に（−ＣＨ2）2Ｃ（ＣＨ2−）2を表し；
Ｒ6は水素原子、炭素原子数１ないし１２のアルキル基、アリル基、ベンジル基、グリ
シジル基又は炭素原子数２ないし６のアルコキシアルキル基を表し；
ｎが１である場合、
Ｒ7は、水素原子、炭素原子数１ないし１２のアルキル基、炭素原子数３ないし５のア
ルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基、式−（ＣＨ2）t−ＣＯＯ−Ｑ又は式−（ＣＨ2）t−Ｏ−ＣＯ−Ｑ（式中、ｔは１又は２であり、Ｑは炭素原子数１ないし４のアルキル基又はフェニル基を表す。）で表される基を表し；又は
ｎが２である場合、
Ｒ7は、炭素原子数２ないし１２のアルキレン基、炭素原子数６ないし１２のアリーレ
ン基、基−ＣＨ2ＣＨ（ＯＨ）−ＣＨ2−Ｏ−Ｘ−Ｏ−ＣＨ2−ＣＨ（ＯＨ）−ＣＨ2−（式中、Ｘは炭素原子数２ないし１０のアルキレン基、炭素原子数６ないし１５のアリーレン基又は炭素原子数６ないし１２のシクロアルキレン基を表す。）、又は基−ＣＨ2ＣＨ（
ＯＺ’）ＣＨ2−（ＯＣＨ2−ＣＨ（ＯＺ’）ＣＨ2）2−（式中、Ｚ’は水素原子、炭素原子数１ないし１８のアルキル基、アリル基、ベンジル基、炭素原子数２ないし１２のアルカノイル基又はベンゾイル基を表す。）を表し；
Ｑ1は−Ｎ（Ｒ8）−又は−Ｏ−を表し；Ｅ7は、炭素原子数１ないし３のアルキレン基
、基−ＣＨ2−ＣＨ（Ｒ9）−Ｏ−（式中、Ｒ9は水素原子、メチル基又はフェニル基を表
す。）、基−（ＣＨ2）3−ＮＨ−又は直接結合を表し；
Ｒ10は水素原子又は炭素原子数１ないし１８のアルキル基を表し、Ｒ8は水素原子、炭
素原子数１ないし１８のアルキル基、炭素原子数５ないし７のシクロアルキル基、炭素原子数７ないし１２のアラルキル基、シアノエチル基、炭素原子数６ないし１０のアリール基、基−ＣＨ2−ＣＨ（Ｒ9）−ＯＨ（式中、Ｒ9は上記で定義された意味を有する。）；
式
【化２８】
2005511842.tif 000102
で表される基又は式
【化２９】
2005511842.tif 000103
（式中、Ｇ4は炭素原子数２ないし６のアルキレン基又は炭素原子数６ないし１２のアリ
ーレン基を表す。）
で表される基を表すか；又はＲ8は基−Ｅ7−ＣＯ−ＮＨ−ＣＨ2−ＯＲ10を表し；
式Ｆは、式中、Ｔ3がエチレン基又は１，２−プロピレン基、アルキルアクリレート又
はメタクリレートとのα−オレフィンコポリマー；例えばエチレンとエチルアクリレートのコポリマーから誘導された繰り返し構造単位を表し、及び式中のｋが２ないし１００を表すところのポリマーの繰り返し構造単位を示し；
Ｔ4は、ｐが１又は２である場合のＲ4と同じ意味を有し、
Ｔ5はメチル基を表し、
Ｔ6はメチル基又はエチル基を表し、又はＴ5及びＴ6は一緒にテトラメチレン基又はペ
ンタメチレン基を表し、例えばＴ5及びＴ6は各々メチル基を表し、
Ｍ及びＹは独立してメチレン基又はカルボニル基を表し、及びｎが２である場合にＴ4
はエチレン基を表し；
Ｔ7はＲ7と同じを表し、及びｎが２である場合にＴ7は例えばオクタメチレン基を表し
、
Ｔ10及びＴ11は独立して炭素原子数２ないし１２のアルキレン基を表し、又はＴ11は
【化３０】
2005511842.tif 000104
を表し、
Ｔ12はピペラジニル基、−ＮＲ11−（ＣＨ2）d−ＮＲ11−又は
【化３１】
2005511842.tif 000105
（式中、Ｒ11はＲ3と同じであるか、或いはまた
【化３２】
2005511842.tif 000106
を表す。）
を表し、
ａ、ｂ及びｃは独立して２又は３であり、及びｆは０又は１であり、例えばａ及びｃは各々３であり、ｂは２であり、及びｆは１であり；及び
ｅは２、３又は４であり、例えば４であり；
Ｔ13はＲ2と同じであるが、但し、ｎが１である場合にはＴ13は水素原子ではあり得ず
；
Ｅ1及びＥ2は異なっており、各々は−ＣＯ−又は−Ｎ（Ｅ5）−（式中、Ｅ5は水素原子、炭素原子数１ないし１２のアルキル基又は炭素原子数４ないし２２のアルコキシカルボニルアルキル基を表す。）を表し、例えばＥ1は−ＣＯ−を表し及びＥ2は−Ｎ（Ｅ5）−
を表し、
Ｅ3は、水素原子、炭素原子数１ないし３０のアルキル基、フェニル基、ナフチル基、
塩素原子により又は炭素原子数１ないし４のアルキル基により置換された前記フェニル基又は前記ナフチル基、或いは炭素原子数７ないし１２のフェニルアルキル基、若しくは炭素原子数１ないし４のアルキル基により置換された前記フェニルアルキル基を表し、
Ｅ4は、水素原子、炭素原子数１ないし３０のアルキル基、フェニル基、ナフチル基又
は炭素原子数７ないし１２のフェニルアルキル基を表し、又は
Ｅ3及びＥ4は一緒に炭素原子数４ないし１７のポリメチレン基、又は炭素原子数１ないし４のアルキル基４個までにより、例えばメチル基により置換された前記ポリメチレン基を表し、
Ｅ6は脂肪族又は芳香族４価基を表し、
式（Ｎ）のＲ2は、ｍが１である場合に前述で定義されており；
Ｇ1は、直接結合、炭素原子数１ないし１２のアルキレン基、フェニレン基又は−ＮＨ
−Ｇ’−ＮＨ（式中、Ｇ’は炭素原子数１ないし１２のアルキレン基を表す。）を表す。］
にしたがうものであるか；又は
前記障害性アミン化合物は、式Ｉ、ＩＩ、ＩＩＩ、ＩＶ、Ｖ、ＶＩ、ＶＩＩ、ＶＩＩＩ、ＩＸ、Ｘ又はＸＩ
【化３３】
2005511842.tif 000107
【化３４】
2005511842.tif 000108
【化３５】
2005511842.tif 000109
【化３６】
2005511842.tif 000110
【化３７】
2005511842.tif 000111
【化３８】
2005511842.tif 000112
【化３９】
2005511842.tif 000113
【化４０】
2005511842.tif 000114
【化４１】
2005511842.tif 000115
【化４２】
2005511842.tif 000116
【化４３】
2005511842.tif 000117
［式中、
Ｅ1、Ｅ2、Ｅ3及びＥ4は独立して炭素原子数１ないし４のアルキル基を表し、又はＥ1
及びＥ2は独立して炭素原子数１ないし４のアルキル基を表し、及びＥ3及びＥ4は一緒に
なってペンタメチレン基を表し、又はＥ1及びＥ2；及びＥ3及びＥ4は各々一緒になってペンタメチレン基を表し、
Ｒ1は、炭素原子数１ないし１８のアルキル基、炭素原子数５ないし１２のシクロアル
キル基、炭素原子数７ないし１２の二環式又は三環式の炭化水素基、炭素原子数７ないし１５のフェニルアルキル基、炭素原子数６ないし１０のアリール基又は炭素原子数１ないし８のアルキル基１ないし３個により置換された前記アリール基を表し、
Ｒ2は、水素原子又は炭素原子数１ないし１２の直鎖状の又は枝分れ鎖状のアルキル基
を表し、
Ｒ3は炭素原子数１ないし８のアルキレン基を表すか、又はＲ3は−ＣＯ−、−ＣＯ−Ｒ4−、−ＣＯＮＲ2−、又は−ＣＯ−ＮＲ2−Ｒ4−を表し、
Ｒ4は炭素原子数１ないし８のアルキレン基を表し、
Ｒ5は、水素原子、炭素原子数１ないし１２の直鎖状の又は枝分れ鎖状のアルキル基、
又は
【化４４】
2005511842.tif 000118
を表し、又はＲ4がエチレン基である場合、トリアジン架橋基−Ｎ（Ｒ5）−Ｒ4−Ｎ（Ｒ5）−はピペラジン−１，４−ジイル部分を表すように、２つのＲ5メチル置換基は直接結
合により結合され得、
Ｒ6は炭素原子数２ないし８のアルキレン基を表すか又はＲ6は
【化４５】
2005511842.tif 000119
を表すが、但し、Ｒ6が上述のように表される場合にはＹは−ＯＨを表さず、
Ａは−Ｏ−又は−ＮＲ7（式中、Ｒ7は水素原子、炭素原子数１ないし１２の直鎖状の又は枝分れ鎖状のアルキル基を表すか、又はＲ7は
【化４６】
2005511842.tif 000120
を表す。）
を表し、
Ｔは、フェノキシ基、炭素原子数１ないし４のアルキル基１個又は２個により置換されたフェノキシ基、炭素原子数１ないし８のアルコキシ基又は−Ｎ（Ｒ2）2を表すが、但しＲ2は水素原子ではなく、又はＴは
【化４７】
2005511842.tif 000121
を表し、
Ｘは、−ＮＨ2、−ＮＣＯ、−ＯＨ、−Ｏ−グリシジル基、又は−ＮＨＮＨ2を表し、及び
Ｙは、−ＯＨ、−ＮＨ2、−ＮＨＲ2（式中、Ｒ2は水素原子を表さない。）を表すか；
又はＹは、−ＮＣＯ、−ＣＯＯＨ、オキシラニル（ｏｘｉｒａｎｙｌ）基、−Ｏ−グリシジル基、又は−Ｓｉ（ＯＲ2）3を表すか；又は組合せＲ3−Ｙは、−ＣＨ2ＣＨ（ＯＨ）Ｒ2（式中、Ｒ2はアルキル基又は１ないし４個の酸素原子により中断された前記アルキル基を表す。）を表すか、又はＲ3−Ｙは−ＣＨ2ＯＲ2を表す。］
で表される化合物であるか；又は
前記障害性アミン化合物は、
Ｎ，Ｎ’，Ｎ”’−トリス｛２，４−ビス［（１−ヒドロカルビルオキシ−２，２，６，６−テトラメチルピペリジニ−４−イル）アルキルアミノ］−ｓ−トリアジニ−６−イル｝−３，３’−エチレンジイミノジプロピルアミン；Ｎ，Ｎ’，Ｎ”−トリス｛２，４−ビス［（１−ヒドロカルビルオキシ−２，２，６，６−テトラメチルピペリジニ−４−イル）アルキルアミノ］−ｓ−トリアジニ−６−イル｝−３，３’−エチレンジイミノジプロピルアミン、及び式Ｉ、ＩＩ、ＩＩＡ及びＩＩＩ
Ｒ1ＮＨ−ＣＨ2ＣＨ2ＣＨ2ＮＲ2ＣＨ2ＣＨ2ＮＲ3ＣＨ2ＣＨ2ＣＨ2ＮＨＲ4    （Ｉ）
Ｔ−Ｅ1−Ｔ1                                                          （ＩＩ）
Ｔ−Ｅ1                                                              （ＩＩＡ
）
Ｇ−Ｅ1−Ｇ1−Ｅ1−Ｇ2                                              （ＩＩＩ）
（式Ｉで表されるテトラアミンにおいて、
Ｒ1及びＲ2はｓ−トリアジン部分Ｅを表し；及びＲ3及びＲ4のうちの１つはｓ−トリアジン部分Ｅを表し、Ｒ3又はＲ4の他方は水素原子を表し、
Ｅは
【化４８】
2005511842.tif 000122
を表し、
Ｒはメチル基、プロピル基、シクロヘキシル基又はオクチル基、例えばシクロヘキシル基を表し、
Ｒ5は炭素原子数１ないし１２のアルキル基、例えばｎ−ブチル基を表し、
式ＩＩ又はＩＩＡで表される化合物において、Ｒがプロピル基、シクロヘキシル基又はオクチル基である場合、
Ｔ及びＴ1は各々、式Ｉで定義されたとおりのＲ1ないしＲ4により置換されたテトラア
ミンを表し、ここで、
（１）各々のテトラアミン中のｓ−トリアジン部分のうちの１つは、２つのテトラアミンＴ及びＴ1の間の架橋を形成する基Ｅ1により置換されており、
Ｅ1は
【化４９】
2005511842.tif 000123
を表し、又は
（２）テトラアミンのＥ部分の２つが、１個のＥ1基により置換されている式ＩＩＡと
同様に、基Ｅ1は同じテトラアミンＴの両端基を有し得、又は
（３）テトラアミンＴの３個のｓ−トリアジン置換基のすべてが、１個のＥ1はＴとＴ1を結合し、及び第二のＥ1はテトラアミンＴの両端基を有するように、Ｅ1であり得、
Ｌはプロパンジイル基、シクロヘキサンジイル基又はオクタンジイル基を表し；
式ＩＩＩで表される化合物において、
ＧとＧ1の間の架橋及びＧ1とＧ2の間の第二の架橋が存在するように、Ｇ及びＧ2は各々、Ｅ1により置換されたｓ−トリアジン部分Ｅの１つを有し、及びＧ1はＥ1により置換さ
れたトリアジン部分Ｅの２つを有することを除き、Ｇ、Ｇ1及びＧ2は各々、式Ｉで定義されたとおりのＲ1ないしＲ4により置換されたテトラアミンを表す。）
により記載されるとおりの架橋された誘導体の混合物であり、
該混合物は、２，４−ビス［（１−ヒドロカルビル−オキシ−２，２，６，６−ピペリジニ−４−イル）ブチルアミノ］−６−クロロ−ｓ−トリアジンの２ないし４当量とＮ，Ｎ’−ビス（３−アミノプロピル）エチレンジアミンの１当量を反応させることにより調製され；
又は前記障害性アミンは、式ＩＩＩｂ
【化５０】
2005511842.tif 000124
［式中、
記号ｎは１ないし１５の範囲内であり；
Ｒ12は、炭素原子数２ないし１２のアルキレン基、炭素原子数４ないし１２のアルケニレン基、炭素原子数５ないし７のシクロアルキレン基、炭素原子数５ないし７のシクロアルキレン−ジ（炭素原子数１ないし４のアルキレン）基、炭素原子数１ないし４のアルキ
レンジ（炭素原子数５ないし７のシクロアルキレン）基、フェニレンジ（炭素原子数１ないし４のアルキレン）基を表すか、又は１，４−ピペラジンジイル基、−Ｏ−又は＞Ｎ−Ｘ1（式中、Ｘ1は、炭素原子数１ないし１２のアシル基又は（炭素原子数１ないし１２のアルコキシ）カルボニル基を表すか又は水素原子を除き以下に与えられるＲ14の定義の１つを有する。）により中断された炭素原子数４ないし１２のアルキレン基を表すか；又は
Ｒ12は、式（Ｉｂ’）又は（Ｉｃ’）
【化５１】
2005511842.tif 000125
（式中、
ｍは２又は３であり、
Ｘ2は、炭素原子数１ないし１８のアルキル基、未置換の又は１、２又は３個の炭素原
子数１ないし４のアルキル基により置換された炭素原子数５ないし１２のシクロアルキル基；未置換の又は１、２又は３個の炭素原子数１ないし４のアルキル基又は炭素原子数１ないし４のアルコキシ基により置換されたフェニル基；未置換の又は１、２又は３個の炭素原子数１ないし４のアルキル基によりフェニル基上で置換された炭素原子数７ないし９のフェニルアルキル基を表し；及び
基Ｘ3は互いに独立して、炭素原子数２ないし１２のアルキレン基を表す。）
を表し；
同一であるか又は異なったＲ13、Ｒ14及びＲ13は、水素原子、炭素原子数１ないし１８のアルキル基、未置換の又は１、２又は３個の炭素原子数１ないし４のアルキル基により置換された炭素原子数５ないし１２のシクロアルキル基；炭素原子数３ないし１８のアルケニル基、未置換の又は１、２又は３個の炭素原子数１ないし４のアルキル基又は炭素原子数１ないし４のアルコキシ基により置換されたフェニル基；未置換の又は１、２又は３個の炭素原子数１ないし４のアルキル基によりフェニル基上で置換された炭素原子数７ないし９のフェニルアルキル基；テトラヒドロフルフリル基を表すか、又は−ＯＨ、炭素原子数１ないし８のアルコキシ基、ジ（炭素原子数１ないし４のアルキル）アミノ基又は式（Ｉｅ’）
【化５２】
2005511842.tif 000126
（式中、Ｙは−Ｏ−、−ＣＨ2−、−ＣＨ2ＣＨ2−又は＞Ｎ−ＣＨ3を表す。）
で表される基により２、３又は４位において置換された炭素原子数２ないし４のアルキル基を表し；
又は−Ｎ（Ｒ14）（Ｒ15）は式（Ｉｅ’）で表される基を付加的に表し、
基Ａは、互いに独立して−ＯＲ13、−Ｎ（Ｒ14）（Ｒ15）又は式（ＩＩＩｄ）
【化５３】
2005511842.tif 000127
で表される基を表し、
Ｘは、−Ｏ−又は＞Ｎ−Ｒ16を表し；
Ｒ16は、水素原子、炭素原子数１ないし１８のアルキル基、炭素原子数３ないし１８のアルケニル基、未置換の又は１、２又は３個の炭素原子数１ないし４のアルキル基により置換された炭素原子数５ないし１２のシクロアルキル基；未置換の又は１、２又は３個の炭素原子数１ないし４のアルキル基によりフェニル基上で置換された炭素原子数７ないし９のフェニルアルキル基；テトラヒドロフルフリル基、式（ＩＩＩｆ）
【化５４】
2005511842.tif 000128
で表される基を表すか又は−ＯＨ、炭素原子数１ないし８のアルコキシ基、ジ（炭素原子数１ないし４のアルキル）アミノ基又は式（Ｉｅ’）で表される基により２、３又は４位において置換された炭素原子数２ないし４のアルキル基を表す。）
を表し、
Ｒ11は、Ｒ16で与えられた定義の１つを有し；並びに、
基Ｂは、互いに独立してＡで与えられた定義の１つを有する。］
で表される化合物を表す請求項６記載の組成物。
【請求項８】
前記成分（ｉ）の安定剤は、
１−シクロヘキシルオキシ−２，２，６，６−テトラメチル−４−オクタデシルアミノピペリジン；
ビス（１−オクチルオキシ−２，２，６，６−テトラメチルピペリジニ−４−イル）セバケート；
２，４−ビス［（１−シクロヘキシルオキシ−２，２，６，６−テトラメチルピペリジニ−４−イル）ブチルアミノ］−６−（２−ヒドロキシエチルアミノ−ｓ−トリアジン；
ビス（１−シクロヘキシルオキシ−２，２，６，６−テトラメチルピペリジニ−４−イル）アジペート；
２，４−ビス［（１−シクロヘキシルオキシ−２，２，６，６−ピペリジニ−４−イル）ブチルアミノ］−６−クロロ−ｓ−トリアジン；
１−（２−ヒドロキシ−２−メチルプロポキシ）−４−ヒドロキシ−２，２，６，６−テトラメチルピペリジン；
１−（２−ヒドロキシ−２−メチルプロポキシ）−４−オキソ−２，２，６，６−テトラメチルピペリジン；
１−（２−ヒドロキシ−２−メチルプロポキシ）−４−オクタデカノイルオキシ−２，２，６，６−テトラメチルピペリジン；
ビス（１−（２−ヒドロキシ−２−メチルプロポキシ）−２，２，６，６−テトラメチルピペリジニ−４−イル）セバケート；
ビス（１−（２−ヒドロキシ−２−メチルプロポキシ）−２，２，６，６−テトラメチ
ルピペリジニ−４−イル）アジペート；及び
２，４−ビス｛Ｎ−［１−（２−ヒドロキシ−２−メチルプロポキシ）−２，２，６，６−テトラメチルピペリジニ−４−イル］−Ｎ−ブチルアミノ｝−６−（２−ヒドロキシエチルアミノ）−ｓ−トリアジン
からなる群より選択され；
及び
成分（ｉｉ）の安定剤は、
２，４−ビス［（１−シクロヘキシルオキシ−２，２，６，６−ピペリジニ−４−イル）ブチルアミノ］−６−クロロ−ｓ−トリアジンとＮ，Ｎ’−ビス（３−アミノプロピル）エチレンジアミン）の反応生成物及び
式
【化５５】
2005511842.tif 000129
（式中、ｎは１ないし１５である。）
で表される化合物からなる群より選択される請求項５記載の組成物。
【請求項９】
前記成分（ｉ）及び（ｉｉ）の安定剤は総計で、ポリマー基材（Ａ）に基づき０．０５ないし２０重量％の量で存在している請求項１記載の組成物。
【請求項１０】
前記成分（ｉ）及び（ｉｉ）は、（ｉ）：（ｉｉ）の重量比が１：１００ないし１００：１で存在している請求項９記載の組成物。
【請求項１１】
前記成分（ｉｉｉ）は、ポリマー基材（Ａ）に基づき０．５ないし４５重量％の量で存在している請求項１記載の組成物。
【請求項１２】
前記成分（ｉｉｉ）の難燃剤は、
シクロアルキルホスフェートエステル、
ポリ臭素化ジフェニルオキシド、
デカブロモジフェニルオキシド、
トリス［３−ブロモ−２，２−ビス（ブロモメチル）プロピル］ホスフェート、
ビスフェノールＡのビス（２，３−ジブロモプロピルエーテル）、
臭素化エポキシ樹脂、
エチレン−ビス（テトラブロモフタルイミド）、
ビス（ヘキサクロロシクロペンタジエノ）シクロオクタン、
塩素化パラフィン、
１，２−ビス（トリブロモフェノキシ）エタン、
テトラブロモ−ビスフェノールＡ、
エチレンビス−（ジブロモ−ノルボルナンジカルボキシイミド）、
ビス−（ヘキサクロロシクロペンタジエノ）シクロオクタン、
トリス−（２，３−ジブロモプロピル）−イソシアヌレート、及び
エチレン−ビス−テトラブロモフタルイミド
テトラフェニルレゾルシノールジホスフィット、
トリフェニルホスフェート、
アンモニウムポリホスフェート、
レゾルシノールジホスフェートオリゴマー、
メラミンホスフェート、
メラミンピロホスフェート及び
エチレンジアミンジホスフェート
からなる群より選択される請求項１記載の組成物。
【請求項１３】
顔料、染料、可塑剤、フェノール系抗酸化剤、チキソトロープ剤、均染助剤、塩基性補助安定剤、ニトロン安定剤、アミンオキシド安定剤、ベンゾフラノン安定剤、ＵＶ吸収剤、立体障害性アミン、金属不動態化剤、金属酸化物、有機リン化合物、ヒドロキシルアミン、他の難燃剤、及びそれらの混合物からなる群より選択される他の成分を含有する請求項１記載の組成物。
【請求項１４】
前記他の成分は、フェノール系抗酸化剤、ステアリン酸カルシウム、ステアリン酸亜鉛、ホスフィット及びホスホナイト安定剤、ベンゾフラノン安定剤、２−（２’−ヒドロキシフェニル）ベンゾトリアゾール及び２−（２−ヒドロキシフェニル）−１，３，５−トリアジン類のＵＶ吸収剤、及び立体障害性アミンからなる群より選択される請求項１３記載の組成物。
【請求項１５】
有機ポリマー基材に光安定性及び難燃性を与える方法であって、前記方法は、
（ｉ）少なくとも１種の低分子量の立体障害性アルコキシアミン安定剤
（ｉｉ）少なくとも１種の高分子量の立体障害性アルコキシアミン安定剤及び
（ｉｉｉ）有機ハロゲン難燃剤、リン原子含有難燃剤及びメラミンに基づいた難燃剤からなる群より選択される少なくとも１種の慣用の難燃剤
を前記ポリマー基材に添加することを含む方法。
【請求項１６】
（ｉ）少なくとも１種の低分子量の立体障害性アルコキシアミン安定剤
（ｉｉ）少なくとも１種の高分子量の立体障害性アルコキシアミン安定剤及び
（ｉｉｉ）有機ハロゲン難燃剤、リン原子含有難燃剤及びメラミンに基づいた難燃剤からなる群より選択される少なくとも１種の慣用の難燃剤
を含む難燃性添加剤の組合せ。
【請求項１７】
請求項１記載の組成物を含む、成形されたポリマー製品
【請求項１８】
０．１ｍｍないし２．５ｍｍ厚のポリオレフィン製品である請求項１７記載のポリマー製品。
【請求項１９】
二酸化チタン及びカーボンブラックから選択される顔料を含む請求項１８記載のポリマー製品。
【請求項２０】
屋根用メンブラン、窓用形材、羽目板及び成形品からなる群より選択される建築用製品である請求項１７記載のポリマー製品。
【発明の詳細な説明】
【技術分野】
【０００１】
本発明は、少なくとも１種の低分子量の立体障害性アルコキシアミン、少なくとも１種の高分子量の立体障害性アルコキシアミン及び少なくとも１種の慣用の難燃剤の相乗的な混合物の有効難燃化量をポリマー基材に添加することにより、ポリマー基材を難燃化する新規方法に関する。
本発明はまた、通常は高い水準の難燃性充填材を大きく低減させるか又は使用しない一方で、少なくとも１種の立体障害性アルコキシアミン及び少なくとも１種の慣用の難燃剤の配合により、光、熱及び酸素に対して安定化された、及び難燃性を与えられたポリオレフィン成形品にも関する。
【背景技術】
【０００２】
本発明の背景
米国特許第５，０９６，９５０号公報明細書は、特定のＮＯＲ（Ｎ−アルコキシ）障害性アミンと臭素化されたＳｂ2Ｏ3−含有難燃剤のポリプロピレン中での併用を開示している。
米国特許第５，３９３，８１２号公報明細書は、アルコキシアミン官能性障害性アミンと組み合せたハロゲン化ヒドロカルビルホスフェート又はホスホネートエステル難燃剤の組み合せにより難燃性を与えられたポリオレフィン組成物を開示している。
米国特許第５，８４４，０２６号公報明細書は、特定のＮＯＲ障害性アミン及び特定の慣用の難燃剤を含むポリオレフィン組成物を開示している。
米国特許第６，１１７，９９５号公報明細書は、特定のＮ−アルコキシ障害性アミンが有機ポリマーの難燃剤として使用され得ることを開示している。
米国特許第６，２７１，３７７号公報明細書は、Ｎ−ヒドロキシアルコキシ障害性アミン及びハロゲン化難燃剤を含むポリオレフィン組成物を開示している。
米国特許第６，３０９，９８７号公報明細書及び対応するＷＯ９９／５４５３０号明細書は、Ｎ−アルコキシアミンを含むポリオレフィン不織難燃性生地を教示している。
米国特許第６，２６２，１６１号公報明細書は、充填材及び障害性アミン安定剤であり得る少なくとも１種の他の成分を含む改良された発火耐性を有する、ランダム共重合体、例えばエチレン及び／又は１種又はそれ以上のα−オレフィンモノマーと１種又はそれ以上のビニル芳香族モノマーのポリマーを開示している。
ポリオレフィンの為の革新的なＵＶ安定性難燃剤系−Ｒ．Ｓｒｉｎｉｖａｓａｎ，Ａ．Ｇｕｐｔａ及びＤ．Ｈｏｒｓｅｙ，Ｉｎｔ．Ｃｏｎｆ．Ａｄｄｉｔ．Ｐｏｌｙｏｌｅｆｉｎｓ  １９９８，６９ないし８３頁は、ハロゲン及びリン原子を含有する慣用の難燃剤を伴う特定のＮＯＲ障害性アミンを教示している。
ポリオレフィンの為の革新的な難燃剤系の進歩−Ｒ．Ｓｒｉｎｉｖａｓａｎ，Ｂ．Ｒｏｔｚｉｎｇｅｒ，Ｐｏｌｙｏｌｅｆｉｎｓ  ２０００，Ｉｎｔ．Ｃｏｎｆ．Ｐｏｌｙｏｌｅｆｉｎｓ  ２０００，５７１ないし５８１頁は、臭素化された及びリン原子含有難燃剤を伴う特定のＮＯＲ障害性アミンを含有するポリオレフィンを教示している。
Ｎ．Ｋａｐｒｉｎｉｄｉｓ及びＲ．Ｋｉｎｇは、２００１年９月に投函されたＳｏｃｉｅｔｙ  ｏｆ  Ｐｌａｓｔｉｃｓ  Ｅｎｇｉｎｅｅｒｓ  ウェブサイト上で投函された要約中で、ポリオレフィン中の難燃剤としてＮＯＲ障害性アミンの使用を検討している。該要約は、２００２年２月２４日に、テキサス州ヒューストンＴＸにおけるＰｏｌｙｏｌｅｆｉｎｓ２００２会議で提示する為にＰｏｌｙｍｅｒ  Ｍｏｄｉｆｉｅｒｓ  ａｎｄ  Ａｄｄｉｔｉｖｅｓ  Ｄｉｖｉｓｉｏｎ  課に提出した書面の為のものである。ウェブサイトはｗｗｗ．ＰＭＡＤ．ｏｒｇである。
ヨーロッパ特許出願０７９２９１１Ａ２号公報明細書は、アルコキシアミン官能性障害性アミン及びトリス（トリハロゲノペンチル）ホスフェート難燃剤を含むポリオレフィン
組成物を開示している。
ＷＯ９９／００４５０号公報明細書、共に係属中の１９９９年１１月３日に出願された米国特許出願第０９／５０２，２３９号公報明細書、及び２０００年１１月１６日に出願された第０９／７１４，７１７号公報明細書は、難燃剤として、特定のＮ−アルコキシ障害性アミンの使用を開示している。
ヨーロッパ特許出願１０３８９１２号公報明細書は、難燃剤として特定のヒドロカルビルオキシ障害性アミン化合物を開示している。
Ｒｅｓｅａｒｃｈ  Ｄｉｓｃｌｏｓｕｒｅ，２０００年９月，第４３７０８７，２０００年６月，第４３４０９５及び２０００年１２月，第４４０１２８はまた、難燃剤として特定のヒドロカルビルオキシ障害性アミン化合物の効力を開示している。
【特許文献１】米国特許第５，０９６，９５０号公報明細書
【特許文献２】米国特許第５，３９３，８１２号公報明細書
【特許文献３】米国特許第５，８４４，０２６号公報明細書
【特許文献４】米国特許第６，１１７，９９５号公報明細書
【特許文献５】米国特許第６，２７１，３７７号公報明細書
【特許文献６】米国特許第６，３０９，９８７号公報明細書
【特許文献７】米国特許第６，２６２，１６１号公報明細書
【特許文献８】ヨーロッパ特許出願０７９２９１１Ａ２号公報明細書
【特許文献９】ＷＯ９９／００４５０号公報明細書
【特許文献１０】米国特許出願第０９／５０２，２３９号公報明細書
【特許文献１１】ヨーロッパ特許出願１０３８９１２号公報明細書
【非特許文献１】ポリオレフィンの為の革新的なＵＶ安定性難燃剤系−Ｒ．Ｓｒｉｎｉｖａｓａｎ，Ａ．Ｇｕｐｔａ及びＤ．Ｈｏｒｓｅｙ，Ｉｎｔ．Ｃｏｎｆ．Ａｄｄｉｔ．Ｐｏｌｙｏｌｅｆｉｎｓ  １９９８，６９ないし８３頁
【非特許文献２】ポリオレフィンの為の革新的な難燃剤系の進歩−Ｒ．Ｓｒｉｎｉｖａｓａｎ，Ｂ．Ｒｏｔｚｉｎｇｅｒ，Ｐｏｌｙｏｌｅｆｉｎｓ  ２０００，Ｉｎｔ．Ｃｏｎｆ．Ｐｏｌｙｏｌｅｆｉｎｓ  ２０００，５７１ないし５８１頁
【非特許文献３】Ｒｅｓｅａｒｃｈ  Ｄｉｓｃｌｏｓｕｒｅ，２０００年９月，第４３７０８７，２０００年６月，第４３４０９５
【非特許文献４】Ｒｅｓｅａｒｃｈ  Ｄｉｓｃｌｏｓｕｒｅ，２０００年９月，第４３７０８７，２０００年６月，第４３４０９５及び２０００年１２月，第４４０１２８
【発明の開示】
【発明が解決しようとする課題】
【０００３】
今日の難燃剤（ＦＲ）市場は、化学的及び／又は物理的な手段によって燃焼過程と干渉するように機能する生成物からなる。機構的に、これらのＦＲは、気相、凝縮相又はその双方のいずれかでの物品の燃焼の間に機能することが提案されている。有機ハロゲンは、ポリマー基材からの遊離ラジカル有機“燃料”と気相で干渉するハロゲン種（例えば、ＨＸ）を発生することが提案されている。相乗剤は、アンチモンハロゲン化物及び水蒸気を形成する酸化アンチモンとＨＸの反応のように、ＨＸと反応して気相で燃焼と干渉する付加的な化学種を形成することが提案されている。三酸化アンチモンのようなアンチモン化合物はまた、アンチモンハロゲン化物を形成するラジカル掃去剤として作用する。このように、それは火炎の拡大を防止し得る。
【０００４】
アンチモン化合物はコストパフォーマンスの点で効率が良いが、最近では、ハロゲン化難燃剤の存在下における燃焼の間に形成する副生成物の毒性の為に多大な問題が生じている。酸化アンチモンはしばしば、発ガン物質と疑われるヒ素化合物の微量を含有する。これら生態学的問題の為に、現在の慣用の難燃剤用途において三酸化アンチモンを代替えする動きがある。しかしながら、環境に適し及びコストパフォーマンスに関する限り効率の両方である効果的な相乗剤を発見することは非常に困難である。
【０００５】
難燃剤添加物を添加するもう一つの理由は、火の適用の間ドリッピングを防止することである。燃焼の間のドリッピングは、基質からの液滴の形態にあるポリマー部分の分離の過程である。しばしば、液滴は燃え、及び火の拡散に対する非常に大きな危険を負わせる。機械的特性において幾つかの欠点を有する、タルクのような充填材を大量に添加することが一般的な手段である。時々使用される他の充填材は、炭酸カルシウム、炭酸マグネシウム、ホウ酸亜鉛、ケイ酸塩、シリコン、ガラス繊維、ガラス球、アスベスト、カオリン、マイカ、硫酸バリウム、硫酸カルシウム、酸化亜鉛、水酸化マグネシウム、アルミナ三水和物、シリカ、ケイ酸カルシウム、ケイ酸マグネシウムのような金属酸化物、水和物及び水酸化物を包含する。
【課題を解決するための手段】
【０００６】
低分子量の立体障害性アルコキシアミン及び高分子量の立体障害性アルコキシアミンが慣用の難燃剤と一緒に添加された場合に、良好な難燃特性を有するポリマーが調製されることが見出された。慣用の難燃剤は例えば、有機ハロゲン難燃剤である。この組み合せによって、アンチモン化合物及び難燃充填材又は慣用の充填材は大きく低減されるか又は代替えされ得る。本アルコキシアミン化合物は安定剤として活性である為、本発明のポリマー組成物は、光、酸素及び／又は熱の悪影響から効果的に保護される。
【発明を実施するための最良の形態】
【０００７】
詳細な開示
本発明は、（Ａ）有機ポリマー基材、
（Ｂ）（ｉ）少なくとも１種の低分子量の立体障害性アルコキシアミン安定剤
（ｉｉ）少なくとも１種の高分子量の立体障害性アルコキシアミン安定剤及び
（ｉｉｉ）有機ハロゲン難燃剤、リン原子含有難燃剤及びメラミンに基づいた難燃剤からなる群より選択された少なくとも１種の慣用の難燃剤
の相乗混合物の有効難燃化量
を含む難燃性組成物に関する。
【０００８】
有利には、本組成物は、Ｓｂ2Ｏ3のようなアンチモン化合物のごく少量、例えばポリマー成分Ａの重量に基づきおよそ１％未満、例えばおよそ０．１％未満しか含有しておらず；例えば、本組成物はアンチモンを実質的に含有しない。
【０００９】
難燃特性を改善し及び例えばＵＬ−９４燃焼試験（下記参照。）においてより高い評価を達成する為に、充填材は要求されない。結果として、本発明の組成物は、難燃性充填材のごく少量、例えばポリマー成分Ａの重量に基づきおよそ３％未満、例えばおよそ１％未満、例えばおよそ０．１％未満しか含有しておらず；例えば、本組成物は難燃性充填材を実質的に含有しない。
【００１０】
難燃性充填材は当業者に既知であり、及び水酸化マグネシウム、アルミナ三水和物及びホウ酸亜鉛からなる群より選択される。難燃性充填材は、難燃特性の為に使用され、及び“充填材”と考えられるに十分高い水準にある無機化合物である。
【００１１】
燃焼する液滴（難燃剤それ自体（ではなく）の拡散を低下させる為に、タルク、炭酸カルシウムなどのような慣用の充填材が例えば流れ特性の為に通常使用される場合、そのような慣用の充填材はまた、本発明の組成物の使用により低減され得る。例えば、本発明の組成物は、慣用の充填材のごく少量、ポリマー成分Ａの重量に基づき例えばおよそ３％未満、例えば１％未満、例えばおよそ０．１％未満しか含有しておらず；例えば、本組成物は慣用の充填材を実質的に含有しない。
【００１２】
さらに、本発明は、慣用の充填材をより高価な難燃性充填材の代わりとさせる。
【００１３】
成分（Ａ）のポリマー基材は、ポリオレフィン、ポリスチレン及びＰＶＣを包含する非常に種々のポリマー型のいずれのものでもある。例えば、ポリマー基材は、ポリオレフィン、熱可塑性オレフィン、スチレンポリマー及びコポリマー、ＡＢＳ及びヘテロ原子、二重結合又は芳香環を含有するポリマーからなる樹脂群より選択されても良い。特定の態様は、成分（Ａ）が、ポリプロピレン、ポリエチレン、熱可塑性オレフィン（ＴＰＯ）、ＡＢＳ又は高耐衝撃性ポリスチレンであるものである。
【００１４】
例えば、ポリマー基材は、ポリオレフィン、熱可塑性オレフィン、スチレンポリマー及びコポリマー、及びＡＢＳからなる樹脂群より選択される。
【００１５】
本発明のもう一つの態様では、ポリマー基材は、ポリプロピレン、ポリエチレン、熱可塑性オレフィン（ＴＰＯ）、ＡＢＳ及び高耐衝撃性ポリスチレンからなる群より選択される。
【００１６】
例えば、ポリマー基材は、ポリプロピレン、ポリエチレン又は熱可塑性オレフィン（ＴＰＯ）である。成分Ａの有機ポリマーは好ましくは、ポリエチレン、ポリプロピレン又はそれらのコポリマーのごときポリオレフィンのような熱可塑性ポリマーである。熱可塑性ポリマーは例えばポリプロピレンである。
【００１７】
有機ポリマー（成分Ａ）の他の例は：
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）である。
【００１８】
ポリオレフィン、すなわち前の段落において例示したモノオレフィンのポリマー、例えばポリエチレン及びポリプロピレンは、異なる方法によりそしてとりわけ以下の方法により調製され得る：
ａ）ラジカル重合（通常は高圧下及び高温において）。
ｂ）周期表のＩＶｂ、Ｖｂ、ＶＩｂ又はＶＩＩＩ群の金属の一つ又はそれ以上を通常含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシド又は金属アルキルオキサンであって、該金属が周期表のＩａ、ＩＩａ及び／又はＩＩＩａ群の元素であるものが使用され得る。活性化剤は、他のエステル、エーテル、アミン又はシリルエーテル基で都合良く変性され得る。これらの触媒系は大抵、フィリップス、スタンダード・オイル・インディアナ、チグラー（−ナッタ）、ＴＮＺ（デュポン）、メタロセン又はシングルサイト触媒（ＳＳＣ）と命名される。
【００１９】
２．１）で言及されたポリマーの混合物、例えばポリプロピレンとポリイソブチレン、
ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００２０】
３．モノオレフィン及びジオレフィンの互いの又は他のビニルモノマーとのコポリマー、例えばエチレン／プロピレンコポリマー、線状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンが現場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムのポリアルキレン／一酸化炭素コポリマー及びそれらの他のポリマー、例えばポリアミドとの混合物。
【００２１】
４．水素化変性物（例えば粘着付与剤）を含む炭化水素樹脂（例えば炭素原子数５ないし９）及びポリアルキレン及びデンプンの混合物。
１．）ないし４．）のホモポリマー及びコポリマーは、シンジオタクチック、アイソタクチック、ヘミ−アイソタクチック又はアタクチックを含むいずれの立体構造をも有し；例えばアタクチックポリマーである。ステレオブロックポリマーがまた含まれる。
【００２２】
５．ポリスチレン、ポリ（ｐ−メチルスチレン）、ポリ（α−メチルスチレン）。
【００２３】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し；例えばアタクチックポリマーである。ステレオブロックポリマーがまた含まれる。
【００２４】
６ａ．エチレン、プロピレン、ジエン、ニトリル、酸、マレイン酸無水物、マレイミド、酢酸ビニル及び塩化ビニル又はアクリル誘導体及びその混合物から選択された上述された芳香族ビニルモノマー及びコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【００２５】
６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、それはしばしばポリビニルシクロヘキサン（ＰＶＣＨ）として言及される。
【００２６】
６ｃ．６ａ．）で言及されたポリマーの水素化から誘導された水素化芳香族ポリマー。
ホモポリマー及びコポリマーはシンジオタクチック、アイソタクチック、ヘミ−アイソタクチック又はアタクチックを含むいずれの立体構造をも有し；例えばアタクチックポリマーである。ステレオブロックポリマーがまた含まれる。
【００２７】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００２８】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、とりわけハロゲン原子含有ビニル化合物のポリマー、例えばポリ塩化ビニル、ポリ塩化ビニリデン、ポリフッ化ビニル、ボリフッ化ビニリデン並びに塩化ビニル／塩化ビニリデン、塩化ビニル／酢酸ビニル又は塩化ビニリデン／酢酸ビニルコポリマーのようなそれらのコボリマーのようなハロゲン原子含有ポリマー。
【００２９】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００３０】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００３１】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上の１）で言及されたオレフィンとそれらのコポリマー。
【００３２】
１２．ポリアルキレングリコール、ボリエチレンオキシド、ポリプロピレンオキシド又はビスグリシジルエーテルとそれらのコポリマーのような環式エーテルのホモポリマー及びコポリマー。
【００３３】
１３．ポリオキシメチレンのようなポリアセタール及びコモノマーとしてエチレンオキシドを含むポリオキシメチレン；熱可塑性ポリウレタン、アクリレートまたはＭＢＳで変性されたポリアセタール。
【００３４】
１４．ポリフェニレンオキシド及びスルフィド、及びポリフェニレンオキシドとスチレンポリマー又はポリアミドとの混合物。
【００３５】
１５．一方はヒドロキシル末端化されたポリエーテル、ポリエステル及びポリブタジエンと、他方は脂肪族又は芳香族のポリイソシアナートから誘導されたポリウレタン、並びにそれらの前駆体。
【００３６】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【００３７】
１７．ポリ尿素、ポリイミド、ボリアミド−イミド、ポリエーテルイミド、ポリエステルイミド、ポリヒダントイン及びポリベンズイミダゾール。
【００３８】
１８．ジカルボン酸とジアルコールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル末端化ポリエーテルから誘導されたブロックポリエーテルエステル；及びまたポリカーボネート又はＭＢＳで変性されたポリエステル。
【００３９】
１９．ポリカーボネート及びポリエステルカーボネート。
【００４０】
２０．ポリケトン。
【００４１】
２１．ポリスルホン、ポリエーテルスルホン及びポリエーテルケトン。
【００４２】
２２．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００４３】
成分（ｉ）及び（ｉｉ）の立体障害性アルコキシアミン安定剤
成分（ｉ）及び（ｉｉ）の本立体障害性アルコキシアミン安定剤は同様に定義され；すなわち、それらは同様の構造定義を有し、及び分子量により異なっている。成分（ｉ）の低分子量の安定剤は、およそ２００ないしおよそ１０００ｇ／ｍｏｌの間の分子量を有する。成分（ｉｉ）の高分子量の安定剤は、およそ１２００ないしおよそ１０，０００ｇ／ｍｏｌの間の分子量を有する。
【００４４】
低分子量の障害性アミンは一般的に、別個のモノマー性化合物、又はそのような化合物の混合物である。高分子量の障害性アミンは、一般的にオリゴマー性又はポリマー性化合物である。
【００４５】
成分（ｉ）及び（ｉｉ）の本立体障害性安定剤は当業者に周知であり、及び例えば式
【化１】
2005511842.tif 000002
［式中、
Ｇ1及びＧ2は、独立して炭素原子数１ないし８のアルキル基を表すか、又は一緒にペンタメチレン基を表し、
Ｚ1及びＺ2は、各々メチル基を表すか、又はＺ1及びＺ2が一緒に、エステル基、エーテル基、アミド基、アミノ基、カルボキシ基又はウレタン基によりさらに置換されていてもよい架橋部分を形成し、及び
Ｅは、オキシル基、ヒドロキシル基、アルコキシ基、シクロアルコキシ基、アラルコキシ（ａｒａｌｋｏｘｙ）基、アリールオキシ基、−Ｏ−ＣＯ−ＯＺ3、−Ｏ−Ｓｉ（Ｚ4）3、−Ｏ−ＰＯ（ＯＺ5）2又は−Ｏ−ＣＨ2−ＯＺ6（式中、Ｚ3、Ｚ4、Ｚ5及びＺ6は、水
素原子、脂肪族、芳香脂肪族及び芳香族部分からなる群より選択される。）を表すか；又はＥは−Ｏ−Ｔ−（ＯＨ）bを表し、
Ｔは、直鎖状の又は枝分れ鎖状の炭素原子数１ないし１８のアルキレン基、炭素原子数５ないし１８のシクロアルキレン基、炭素原子数５ないし１８のシクロアルケニレン基、フェニル基により又は１個又は２個の炭素原子数１ないし４のアルキル基により置換されたフェニル基により置換された直鎖状の又は枝分れ鎖状の炭素原子数１ないし４のアルキレン基を表し；及び
ｂは１、２又は３であるが、但しｂはＴの炭素原子数を超えることが出来ず、及びｂが２又は３である場合、各々のヒドロキシル基はＴの異なる炭素原子に結合されている。］で表されるものである。
【００４６】
Ｅは、例えば、オキシル基、ヒドロキシル基、アルコキシ基、シクロアルコキシ基又はアラルコキシ基を表す。例えば、Ｅは、メトキシ基、プロポキシ基、シクロヘキシルオキシ基又はオクチルオキシ基を表す。
【００４７】
成分（ｉ）の本立体障害性安定剤は例えば、式ＡないしＲ
【化２】
2005511842.tif 000003
【化３】
2005511842.tif 000004
【化４】
2005511842.tif 000005
【化５】
2005511842.tif 000006
【化６】
2005511842.tif 000007
【化７】
2005511842.tif 000008
【化８】
2005511842.tif 000009
【化９】
2005511842.tif 000010
【化１０】
2005511842.tif 000011
【化１１】
2005511842.tif 000012
【化１２】
2005511842.tif 000013
【化１３】
2005511842.tif 000014
【化１４】
2005511842.tif 000015
【化１５】
2005511842.tif 000016
【化１６】
2005511842.tif 000017
【化１７】
2005511842.tif 000018
【化１８】
2005511842.tif 000019
【化１９】
2005511842.tif 000020
［式中、
Ｅは、オキシル基、ヒドロキシル基、炭素原子数１ないし１８のアルコキシ基、炭素原子数５ないし１２のシクロアルコキシ基又は炭素原子数７ないし１５のアラルコキシ基を表すか、又はＥは−Ｏ−Ｔ−（ＯＨ）bを表し、
Ｔは、直鎖状の又は枝分れ鎖状の炭素原子数１ないし１８のアルキレン基、炭素原子数５ないし１８のシクロアルキレン基、炭素原子数５ないし１８のシクロアルケニレン基、フェニル基により又は１個又は２個の炭素原子数１ないし４のアルキル基により置換されたフェニル基により置換された直鎖状の又は枝分れ鎖状の炭素原子数１ないし４のアルキレン基を表し；
ｂは１、２又は３であるが、但しｂはＴの炭素原子数を超えることが出来ず、及びｂが２又は３である場合、各々のヒドロキシル基はＴの異なる炭素原子に結合されており；
Ｒは水素原子又はメチル基を表し、
ｍは１ないし４であり、
ｍが１である場合、
Ｒ2は水素原子、炭素原子数１ないし１８のアルキル基又は１個又はそれ以上の酸素原
子により所望により中断された前記アルキル基、炭素原子数２ないし１２のアルケニル基、炭素原子数６ないし１０のアリール基、炭素原子数７ないし１８のアラルキル基、グリシジル基、脂肪族、脂環式又は芳香族カルボン酸、或いはカルバミン酸の１価アシル基、例えば炭素原子数２ないし１８の脂肪族カルボン酸の、炭素原子数５ないし１２の脂環式
カルボン酸の又は炭素原子数７ないし１５の芳香族カルボン酸のアシル基、或いは
【化２０】
2005511842.tif 000021
（式中、ｘは０又は１である。）、
【化２１】
2005511842.tif 000022
（式中、ｙは２ないし４である。）
を表し；
ｍが２である場合、
Ｒ2は、炭素原子数１ないし１２のアルキレン基、炭素原子数４ないし１２のアルケニ
レン基、キシリレン基、脂肪族、脂環式、芳香脂肪族又は芳香族ジカルボン酸の又はジカルバミン酸の２価アシル基、例えば、炭素原子数２ないし１８の脂肪族ジカルボン酸の、炭素原子数８ないし１４の脂環式又は芳香族ジカルボン酸の、又は炭素原子数８ないし１４の脂肪族、脂環式又は芳香族ジカルバミン酸のアシル基；
【化２２】
2005511842.tif 000023
又は
【化２３】
2005511842.tif 000024
【化２４】
2005511842.tif 000025
（式中、Ｄ1及びＤ2は独立して水素原子、炭素原子数８までのアルキル基、３，５−ジ−第三ブチル−４−ヒドロキシベンジル基を含むアリール基又はアラルキル基を表し、Ｄ3
は水素原子、又は炭素原子数１８までのアルキル基又はアルケニル基を表し、及びｄは０ないし２０である。）を表し；
ｍが３である場合、Ｒ2は、脂肪族、不飽和脂肪族、脂環式、又は芳香族トリカルボン
酸の３価アシル基を表し；
ｍが４である場合、Ｒ2は、１，２，３，４−ブタンテトラカルボン酸、１，２，３，
４−ブテ−２−エン−テトラカルボン酸、及び１，２，３，５−及び１，２，４，５−ペンタンテトラカルボン酸を含む飽和又は不飽和脂肪族又は芳香族テトラカルボン酸の４価アシル基を表し；
ｐは１、２又は３であり、
Ｒ3は、水素原子、炭素原子数１ないし１２のアルキル基、炭素原子数５ないし７のシ
クロアルキル基、炭素原子数７ないし９のアラルキル基、炭素原子数２ないし１８のアルカノイル基、炭素原子数３ないし５のアルケノイル基又はベンゾイル基を表し；
ｐが１である場合、
Ｒ4は、水素原子、未置換の又はシアノ基、カルボニル基又はカルバミド基により置換
された炭素原子数１ないし１８のアルキル基、炭素原子数５ないし７のシクロアルキル基、炭素原子数２ないし８のアルケニル基を表すか、又はそれはグリシジル基、式−ＣＨ2
−ＣＨ（ＯＨ）−Ｚ又は式−ＣＯ−Ｚ又は−ＣＯＮＨ−Ｚ（式中、Ｚは水素原子、メチル基又はフェニル基を表す。）で表される基を表すか；又は式
【化２５】
2005511842.tif 000026
又は
【化２６】
2005511842.tif 000027
（式中、ｈは０又は１である。）を表し、
ｐが１である場合、Ｒ3及びＲ4は一緒に、炭素原子数４ないし６のアルキレン基又は２−オキソ−ポリアルキレン基、脂肪族又は芳香族１，２−又は１，３−ジカルボン酸の環状アシル基を表し得、
ｐが２である場合、
Ｒ4は、直接結合又は炭素原子数１ないし１２のアルキレン基、炭素原子数６ないし１
２のアリーレン基、キシリレン基、−ＣＨ2ＣＨ（ＯＨ）−ＣＨ2基又は基−ＣＨ2ＣＨ（
ＯＨ）−ＣＨ2−Ｏ−Ｘ−Ｏ−ＣＨ2−ＣＨ（ＯＨ）−ＣＨ2−（式中、Ｘは炭素原子数２
ないし１０のアルキレン基、炭素原子数６ないし１５のアリーレン基又は炭素原子数６ないし１２のシクロアルキレン基を表す。）を表すか；又は、Ｒ3がアルカノイル基、アル
ケノイル基又はベンゾイル基でない場合、Ｒ4はまた、脂肪族、脂環式又は芳香族ジカル
ボン酸又はジカルバミン酸の２価アシル基を表し得、又は基−ＣＯ−を表し得るか；又は
Ｒ4は、
【化２７】
2005511842.tif 000028
（式中、Ｔ8及びＴ9は独立して、水素原子、炭素原子数１ないし１８のアルキル基を表すか、又はＴ8及びＴ9は一緒に、炭素原子数４ないし６のアルキレン基又は３−オキサペン
タメチレン基、例えばＴ8及びＴ9は一緒に３−オキサペンタメチレン基を表し；
ｐが３である場合、
Ｒ4は２，４，６−トリアジニル基を表し、
ｎは１又は２であり、
ｎが１である場合、
Ｒ5及びＲ’5は独立して、炭素原子数１ないし１２のアルキル基、炭素原子数２ないし１２のアルケニル基、炭素原子数７ないし１２のアラルキル基を表すか、又はＲ5はまた
、水素原子を表すか、又はＲ5及びＲ’5は一緒に、炭素原子数２ないし８のアルキレン基又はヒドロキシアルキレン基又は炭素原子数４ないし２２のアシルオキシアルキレン基を表し；
ｎが２である場合、
Ｒ5及びＲ’5は一緒に（−ＣＨ2）2Ｃ（ＣＨ2−）2を表し；
Ｒ6は水素原子、炭素原子数１ないし１２のアルキル基、アリル基、ベンジル基、グリ
シジル基又は炭素原子数２ないし６のアルコキシアルキル基を表し；
ｎが１である場合、
Ｒ7は、水素原子、炭素原子数１ないし１２のアルキル基、炭素原子数３ないし５のア
ルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基、式−（ＣＨ2）t−ＣＯＯ−Ｑ又は式−（ＣＨ2）t−Ｏ−ＣＯ−Ｑ（式中、ｔは１又は２であり、Ｑは炭素原子数１ないし４のアルキル基又はフェニル基を表す。）で表される基を表し；又は
ｎが２である場合、
Ｒ7は、炭素原子数２ないし１２のアルキレン基、炭素原子数６ないし１２のアリーレ
ン基、基−ＣＨ2ＣＨ（ＯＨ）−ＣＨ2−Ｏ−Ｘ−Ｏ−ＣＨ2−ＣＨ（ＯＨ）−ＣＨ2−（式中、Ｘは炭素原子数２ないし１０のアルキレン基、炭素原子数６ないし１５のアリーレン基又は炭素原子数６ないし１２のシクロアルキレン基を表す。）、又は基−ＣＨ2ＣＨ（
ＯＺ’）ＣＨ2−（ＯＣＨ2−ＣＨ（ＯＺ’）ＣＨ2）2−（式中、Ｚ’は水素原子、炭素原子数１ないし１８のアルキル基、アリル基、ベンジル基、炭素原子数２ないし１２のアルカノイル基又はベンゾイル基を表す。）を表し；
Ｑ1は−Ｎ（Ｒ8）−又は−Ｏ−を表し；Ｅ7は、炭素原子数１ないし３のアルキレン基
、基−ＣＨ2−ＣＨ（Ｒ9）−Ｏ−（式中、Ｒ9は水素原子、メチル基又はフェニル基を表
す。）、基−（ＣＨ2）3−ＮＨ−又は直接結合を表し；
Ｒ10は水素原子又は炭素原子数１ないし１８のアルキル基を表し、Ｒ8は水素原子、炭
素原子数１ないし１８のアルキル基、炭素原子数５ないし７のシクロアルキル基、炭素原子数７ないし１２のアラルキル基、シアノエチル基、炭素原子数６ないし１０のアリール基、基−ＣＨ2−ＣＨ（Ｒ9）−ＯＨ（式中、Ｒ9は上記で定義された意味を有する。）；
式
【化２８】
2005511842.tif 000029
で表される基又は式
【化２９】
2005511842.tif 000030
（式中、Ｇ4は炭素原子数２ないし６のアルキレン基又は炭素原子数６ないし１２のアリ
ーレン基を表す。）
で表される基を表すか；又はＲ8は基−Ｅ7−ＣＯ−ＮＨ−ＣＨ2−ＯＲ10を表し；
式Ｆは、式中、Ｔ3がエチレン基又は１，２−プロピレン基、アルキルアクリレート又
はメタクリレートとのα−オレフィンコポリマー；例えばエチレンとエチルアクリレートのコポリマーから誘導された繰り返し構造単位を表し、及び式中のｋが２ないし１００を表すところのポリマーの繰り返し構造単位を示し；
Ｔ4は、ｐが１又は２である場合のＲ4と同じ意味を有し、
Ｔ5はメチル基を表し、
Ｔ6はメチル基又はエチル基を表し、又はＴ5及びＴ6は一緒にテトラメチレン基又はペ
ンタメチレン基を表し、例えばＴ5及びＴ6は各々メチル基を表し、
Ｍ及びＹは独立してメチレン基又はカルボニル基を表し、及びｎが２である場合にＴ4
はエチレン基を表し；
Ｔ7はＲ7と同じを表し、及びｎが２である場合にＴ7は例えばオクタメチレン基を表し
、
Ｔ10及びＴ11は独立して炭素原子数２ないし１２のアルキレン基を表し、又はＴ11は
【化３０】
2005511842.tif 000031
を表し、
Ｔ12はピペラジニル基、−ＮＲ11−（ＣＨ2）d−ＮＲ11−又は
【化３１】
2005511842.tif 000032
（式中、Ｒ11はＲ3と同じであるか、或いはまた
【化３２】
2005511842.tif 000033
を表す。）
を表し、
ａ、ｂ及びｃは独立して２又は３であり、及びｆは０又は１であり、例えばａ及びｃは各々３であり、ｂは２であり、及びｆは１であり；及び
ｅは２、３又は４であり、例えば４であり；
Ｔ13はＲ2と同じであるが、但し、ｎが１である場合にはＴ13は水素原子ではあり得ず
；
Ｅ1及びＥ2は異なっており、各々は−ＣＯ−又は−Ｎ（Ｅ5）−（式中、Ｅ5は水素原子、炭素原子数１ないし１２のアルキル基又は炭素原子数４ないし２２のアルコキシカルボニルアルキル基を表す。）を表し、例えばＥ1は−ＣＯ−を表し及びＥ2は−Ｎ（Ｅ5）−
を表し、
Ｅ3は、水素原子、炭素原子数１ないし３０のアルキル基、フェニル基、ナフチル基、
塩素原子により又は炭素原子数１ないし４のアルキル基により置換された前記フェニル基又は前記ナフチル基、或いは炭素原子数７ないし１２のフェニルアルキル基、若しくは炭素原子数１ないし４のアルキル基により置換された前記フェニルアルキル基を表し、
Ｅ4は、水素原子、炭素原子数１ないし３０のアルキル基、フェニル基、ナフチル基又
は炭素原子数７ないし１２のフェニルアルキル基を表し、又は
Ｅ3及びＥ4は一緒に炭素原子数４ないし１７のポリメチレン基、又は炭素原子数１ないし４のアルキル基４個までにより、例えばメチル基により置換された前記ポリメチレン基を表し、
Ｅ6は脂肪族又は芳香族４価基を表し、
式（Ｎ）のＲ2は、ｍが１である場合に前述で定義されており；
Ｇ1は、直接結合、炭素原子数１ないし１２のアルキレン基、フェニレン基又は−ＮＨ
−Ｇ’−ＮＨ（式中、Ｇ’は炭素原子数１ないし１２のアルキレン基を表す。）を表す。］
にしたがうものであるか；又は
前記障害性アミン化合物は、式Ｉ、ＩＩ、ＩＩＩ、ＩＶ、Ｖ、ＶＩ、ＶＩＩ、ＶＩＩＩ、ＩＸ、Ｘ又はＸＩ
【化３３】
2005511842.tif 000034
【化３４】
2005511842.tif 000035
【化３５】
2005511842.tif 000036
【化３６】
2005511842.tif 000037
【化３７】
2005511842.tif 000038
【化３８】
2005511842.tif 000039
【化３９】
2005511842.tif 000040
【化４０】
2005511842.tif 000041
【化４１】
2005511842.tif 000042
【化４２】
2005511842.tif 000043
【化４３】
2005511842.tif 000044
［式中、
Ｅ1、Ｅ2、Ｅ3及びＥ4は独立して炭素原子数１ないし４のアルキル基を表し、又はＥ1
及びＥ2は独立して炭素原子数１ないし４のアルキル基を表し、及びＥ3及びＥ4は一緒に
なってペンタメチレン基を表し、又はＥ1及びＥ2；及びＥ3及びＥ4は各々一緒になってペンタメチレン基を表し、
Ｒ1は、炭素原子数１ないし１８のアルキル基、炭素原子数５ないし１２のシクロアル
キル基、炭素原子数７ないし１２の二環式又は三環式の炭化水素基、炭素原子数７ないし１５のフェニルアルキル基、炭素原子数６ないし１０のアリール基又は炭素原子数１ないし８のアルキル基１ないし３個により置換された前記アリール基を表し、
Ｒ2は、水素原子又は炭素原子数１ないし１２の直鎖状の又は枝分れ鎖状のアルキル基
を表し、
Ｒ3は炭素原子数１ないし８のアルキレン基を表すか、又はＲ3は−ＣＯ−、−ＣＯ−Ｒ4−、−ＣＯＮＲ2−、又は−ＣＯ−ＮＲ2−Ｒ4−を表し、
Ｒ4は炭素原子数１ないし８のアルキレン基を表し、
Ｒ5は、水素原子、炭素原子数１ないし１２の直鎖状の又は枝分れ鎖状のアルキル基、
又は
【化４４】
2005511842.tif 000045
を表し、又はＲ4がエチレン基である場合、トリアジン架橋基−Ｎ（Ｒ5）−Ｒ4−Ｎ（Ｒ5）−はピペラジン−１，４−ジイル部分を表すように、２つのＲ5メチル置換基は直接結
合により結合され得、
Ｒ6は炭素原子数２ないし８のアルキレン基を表すか又はＲ6は
【化４５】
2005511842.tif 000046
を表すが、但し、Ｒ6が上述のように表される場合にはＹは−ＯＨを表さず、
Ａは−Ｏ−又は−ＮＲ7（式中、Ｒ7は水素原子、炭素原子数１ないし１２の直鎖状の又は枝分れ鎖状のアルキル基を表すか、又はＲ7は
【化４６】
2005511842.tif 000047
を表す。）
を表し、
Ｔは、フェノキシ基、炭素原子数１ないし４のアルキル基１個又は２個により置換されたフェノキシ基、炭素原子数１ないし８のアルコキシ基又は−Ｎ（Ｒ2）2を表すが、但しＲ2は水素原子ではなく、又はＴは
【化４７】
2005511842.tif 000048
を表し、
Ｘは、−ＮＨ2、−ＮＣＯ、−ＯＨ、−Ｏ−グリシジル基、又は−ＮＨＮＨ2を表し、及び
Ｙは、−ＯＨ、−ＮＨ2、−ＮＨＲ2（式中、Ｒ2は水素原子を表さない。）を表すか；
又はＹは、−ＮＣＯ、−ＣＯＯＨ、オキシラニル（ｏｘｉｒａｎｙｌ）基、−Ｏ−グリシジル基、又は−Ｓｉ（ＯＲ2）3を表すか；又は組合せＲ3−Ｙは、−ＣＨ2ＣＨ（ＯＨ）Ｒ2（式中、Ｒ2はアルキル基又は１ないし４個の酸素原子により中断された前記アルキル基を表す。）を表すか、又はＲ3−Ｙは−ＣＨ2ＯＲ2を表す。］
で表される化合物であるか；又は
前記障害性アミン化合物は、
Ｎ，Ｎ’，Ｎ”’−トリス｛２，４−ビス［（１−ヒドロカルビルオキシ−２，２，６，６−テトラメチルピペリジニ−４−イル）アルキルアミノ］−ｓ−トリアジニ−６−イル｝−３，３’−エチレンジイミノジプロピルアミン；Ｎ，Ｎ’，Ｎ”−トリス｛２，４−ビス［（１−ヒドロカルビルオキシ−２，２，６，６−テトラメチルピペリジニ−４−イル）アルキルアミノ］−ｓ−トリアジニ−６−イル｝−３，３’−エチレンジイミノジプロピルアミン、及び式Ｉ、ＩＩ、ＩＩＡ及びＩＩＩ
Ｒ1ＮＨ−ＣＨ2ＣＨ2ＣＨ2ＮＲ2ＣＨ2ＣＨ2ＮＲ3ＣＨ2ＣＨ2ＣＨ2ＮＨＲ4    （Ｉ）
Ｔ−Ｅ1−Ｔ1                                                          （ＩＩ）
Ｔ−Ｅ1                                                              （ＩＩＡ
）
Ｇ−Ｅ1−Ｇ1−Ｅ1−Ｇ2                                              （ＩＩＩ）
（式Ｉで表されるテトラアミンにおいて、
Ｒ1及びＲ2はｓ−トリアジン部分Ｅを表し；及びＲ3及びＲ4のうちの１つはｓ−トリアジン部分Ｅを表し、Ｒ3又はＲ4の他方は水素原子を表し、
Ｅは
【化４８】
2005511842.tif 000049
を表し、
Ｒはメチル基、プロピル基、シクロヘキシル基又はオクチル基、例えばシクロヘキシル基を表し、
Ｒ5は炭素原子数１ないし１２のアルキル基、例えばｎ−ブチル基を表し、
式ＩＩ又はＩＩＡで表される化合物において、Ｒがプロピル基、シクロヘキシル基又はオクチル基である場合、
Ｔ及びＴ1は各々、式Ｉで定義されたとおりのＲ1ないしＲ4により置換されたテトラア
ミンを表し、ここで、
（１）各々のテトラアミン中のｓ−トリアジン部分のうちの１つは、２つのテトラアミンＴ及びＴ1の間の架橋を形成する基Ｅ1により置換されており、
Ｅ1は
【化４９】
2005511842.tif 000050
を表し、又は
（２）テトラアミンのＥ部分の２つが、１個のＥ1基により置換されている式ＩＩＡと
同様に、基Ｅ1は同じテトラアミンＴの両端基を有し得、又は
（３）テトラアミンＴの３個のｓ−トリアジン置換基のすべてが、１個のＥ1はＴとＴ1を結合し、及び第二のＥ1はテトラアミンＴの両端基を有するように、Ｅ1であり得、
Ｌはプロパンジイル基、シクロヘキサンジイル基又はオクタンジイル基を表し；
式ＩＩＩで表される化合物において、
ＧとＧ1の間の架橋及びＧ1とＧ2の間の第二の架橋が存在するように、Ｇ及びＧ2は各々、Ｅ1により置換されたｓ−トリアジン部分Ｅの１つを有し、及びＧ1はＥ1により置換さ
れたトリアジン部分Ｅの２つを有することを除き、Ｇ、Ｇ1及びＧ2は各々、式Ｉで定義されたとおりのＲ1ないしＲ4により置換されたテトラアミンを表す。）
により記載されるとおりの架橋された誘導体の混合物であり、
該混合物は、２，４−ビス［（１−ヒドロカルビル−オキシ−２，２，６，６−ピペリジニ−４−イル）ブチルアミノ］−６−クロロ−ｓ−トリアジンの２ないし４当量とＮ，Ｎ’−ビス（３−アミノプロピル）エチレンジアミンの１当量を反応させることにより調製され；
又は前記障害性アミンは、式ＩＩＩｂ
【化５０】
2005511842.tif 000051
［式中、
記号ｎは１ないし１５の範囲内であり；
Ｒ12は、炭素原子数２ないし１２のアルキレン基、炭素原子数４ないし１２のアルケニレン基、炭素原子数５ないし７のシクロアルキレン基、炭素原子数５ないし７のシクロア
ルキレン−ジ（炭素原子数１ないし４のアルキレン）基、炭素原子数１ないし４のアルキレンジ（炭素原子数５ないし７のシクロアルキレン）基、フェニレンジ（炭素原子数１ないし４のアルキレン）基を表すか、又は１，４−ピペラジンジイル基、−Ｏ−又は＞Ｎ−Ｘ1（式中、Ｘ1は、炭素原子数１ないし１２のアシル基又は（炭素原子数１ないし１２のアルコキシ）カルボニル基を表すか又は水素原子を除き以下に与えられるＲ14の定義の１つを有する。）により中断された炭素原子数４ないし１２のアルキレン基を表すか；又は
Ｒ12は、式（Ｉｂ’）又は（Ｉｃ’）
【化５１】
2005511842.tif 000052
（式中、
ｍは２又は３であり、
Ｘ2は、炭素原子数１ないし１８のアルキル基、未置換の又は１、２又は３個の炭素原
子数１ないし４のアルキル基により置換された炭素原子数５ないし１２のシクロアルキル基；未置換の又は１、２又は３個の炭素原子数１ないし４のアルキル基又は炭素原子数１ないし４のアルコキシ基により置換されたフェニル基；未置換の又は１、２又は３個の炭素原子数１ないし４のアルキル基によりフェニル基上で置換された炭素原子数７ないし９のフェニルアルキル基を表し；及び
基Ｘ3は互いに独立して、炭素原子数２ないし１２のアルキレン基を表す。）
を表し；
同一であるか又は異なったＲ13、Ｒ14及びＲ13は、水素原子、炭素原子数１ないし１８のアルキル基、未置換の又は１、２又は３個の炭素原子数１ないし４のアルキル基により置換された炭素原子数５ないし１２のシクロアルキル基；炭素原子数３ないし１８のアルケニル基、未置換の又は１、２又は３個の炭素原子数１ないし４のアルキル基又は炭素原子数１ないし４のアルコキシ基により置換されたフェニル基；未置換の又は１、２又は３個の炭素原子数１ないし４のアルキル基によりフェニル基上で置換された炭素原子数７ないし９のフェニルアルキル基；テトラヒドロフルフリル基を表すか、又は−ＯＨ、炭素原子数１ないし８のアルコキシ基、ジ（炭素原子数１ないし４のアルキル）アミノ基又は式（Ｉｅ’）
【化５２】
2005511842.tif 000053
（式中、Ｙは−Ｏ−、−ＣＨ2−、−ＣＨ2ＣＨ2−又は＞Ｎ−ＣＨ3を表す。）
で表される基により２、３又は４位において置換された炭素原子数２ないし４のアルキル
基を表し；
又は−Ｎ（Ｒ14）（Ｒ15）は式（Ｉｅ’）で表される基を付加的に表し、
基Ａは、互いに独立して−ＯＲ13、−Ｎ（Ｒ14）（Ｒ15）又は式（ＩＩＩｄ）
【化５３】
2005511842.tif 000054
で表される基を表し、
Ｘは、−Ｏ−又は＞Ｎ−Ｒ16を表し；
Ｒ16は、水素原子、炭素原子数１ないし１８のアルキル基、炭素原子数３ないし１８のアルケニル基、未置換の又は１、２又は３個の炭素原子数１ないし４のアルキル基により置換された炭素原子数５ないし１２のシクロアルキル基；未置換の又は１、２又は３個の炭素原子数１ないし４のアルキル基によりフェニル基上で置換された炭素原子数７ないし９のフェニルアルキル基；テトラヒドロフルフリル基、式（ＩＩＩｆ）
【化５４】
2005511842.tif 000055
で表される基を表すか又は−ＯＨ、炭素原子数１ないし８のアルコキシ基、ジ（炭素原子数１ないし４のアルキル）アミノ基又は式（Ｉｅ’）で表される基により２、３又は４位において置換された炭素原子数２ないし４のアルキル基を表す。）
を表し、
Ｒ11は、Ｒ16で与えられた定義の１つを有し；並びに、
基Ｂは、互いに独立してＡで与えられた定義の１つを有する。］
で表されるものである。
【００４８】
アルキル基は直鎖状又は枝分れ鎖状であり、及び例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ヘキサデシル基又はｎ−オクタデシル基である。
【００４９】
シクロアルキル基はシクロペンチル基及びシクロヘキシル基を含み；典型的なシクロアルケニル基はシクロヘキセニル基を含み；一方で典型的なアラルキル基はベンジル基、α−メチル−ベンジル基、α，α−ジメチルベンジル基又はフェネチル基を含む。
【００５０】
Ｒ2がカルボン酸の１価アシル基である場合、それは例えば、酢酸、ステアリン酸、サ
リチル酸、安息香酸又はβ−（３，５−ジ−第三ブチル−４−ヒドロキシフェニル）プロピオン酸のアシル基である。
【００５１】
Ｒ2がジカルボン酸の２価アシル基である場合、それは例えば、シュウ酸、アジピン酸
、コハク酸、スベリン酸、セバシン酸、フタル酸、ジブチルマロン酸、ジベンジルマロン
酸又はブチル−（３，５−ジ−第三ブチル−４−ヒドロキシベンジル）マロン酸、或いはビシクロヘプテンジカルボン酸のアシル基であり、スクシネート、セバケート、フタレート及びイソフタレートが特異的な例である。
【００５２】
Ｒ2がジカルバミン酸の２価アシル基である場合、それは例えば、ヘキサメチレンジカ
ルバミン酸の又は２，４−トルイレンジカルバミン酸のアシル基である。
【００５３】
成分（ｉ）及び（ｉｉ）の障害性アルコキシアミン安定剤は当業者に良く知られており、Ｎ−アルコキシ障害性アミン及びＮＯＲ障害性アミン又はＮＯＲ障害性アミン光安定剤又はＮＯＲ  ＨＡＬＳとしてもまた既知である。
【００５４】
それらは例えば、米国特許第５，００４，７７０号公報明細書；第５，２０４，４７３号公報明細書；第５，０９６，９５０号公報明細書；第５，３００，５４４号公報明細書；第５，１１２，８９０号公報明細書；第５，１２４，３７８号公報明細書；第５，１４５，８９３号公報明細書；第５，２１６，１５６号公報明細書；第５，８４４，０２６号公報明細書；第６，１１７，９９５号公報明細書；第６，２７１，３７７号公報明細書；及び２０００年２月１７日に出願された米国特許出願第０９／５０５，５２９号明細書、２００１年２月２７日に出願された第０９／７９４，７１０号明細書、２０００年１１月１６日に出願された第０９／７１４，７１７号明細書、１９９９年１１月３日に出願された第０９／５０２，２３９号明細書及び２００１年８月１５日に出願された第６０／３１２，５１７号明細書に開示されている。これらの特許及び特許出願の関連部分は参照としてここに組込まれている。
【００５５】
上述で引用された米国特許第６，２７１，３７７号公報明細書、及び２０００年２月１７日に出願された米国特許出願第０９／５０５，５２９号明細書、及び２００１年２月２７日に出願された第０９／７９４，７１０号明細書は、障害性ヒドロキシアルコキシアミン安定剤を開示している。前記本発明の目的の為に、障害性ヒドロキシアルコキシアミン安定剤は障害性アルコキシアミン安定剤のサブセットに考慮されており、及び本成分（ｉ）及び（ｉｉ）の一部である。、障害性ヒドロキシアルコキシアミン安定剤はまた、N−
ヒドロキシアルコキシ障害性アミン、又はＮＯＲオールＨＡＬＳとしてもまた既知である。
【００５６】
成分（ｉ）の適切な低分子量の障害性アミンは例えば：
ＮＯＲ１    １−シクロヘキシルオキシ−２，２，６，６−テトラメチル−４−オクタデシルアミノピペリジン；
ＮＯＲ２    ビス（１−オクチルオキシ−２，２，６，６−テトラメチルピペリジニ−４−イル）セバケート；
ＮＯＲ３    ２，４−ビス［（１−シクロヘキシルオキシ−２，２，６，６−テトラメチルピペリジニ−４−イル）ブチルアミノ］−６−（２−ヒドロキシエチルアミノ−ｓ−トリアジン；
ＮＯＲ３    ビス（１−シクロヘキシルオキシ−２，２，６，６−テトラメチルピペリジニ−４−イル）アジペート；
ＮＯＲ４    ２，４−ビス［（１−シクロヘキシルオキシ−２，２，６，６−ピペリジニ−４−イル）ブチルアミノ］−６−クロロ−ｓ−トリアジン；
ＮＯＲ５    １−（２−ヒドロキシ−２−メチルプロポキシ）−４−ヒドロキシ−２，２，６，６−テトラメチルピペリジン；
ＮＯＲ６    １−（２−ヒドロキシ−２−メチルプロポキシ）−４−オキソ−２，２，６，６−テトラメチルピペリジン；
ＮＯＲ７    １−（２−ヒドロキシ−２−メチルプロポキシ）−４−オクタデカノイルオキシ−２，２，６，６−テトラメチルピペリジン；
ＮＯＲ８    ビス（１−（２−ヒドロキシ−２−メチルプロポキシ）−２，２，６，６−テトラメチルピペリジニ−４−イル）セバケート；
ＮＯＲ９    ビス（１−（２−ヒドロキシ−２−メチルプロポキシ）−２，２，６，６−テトラメチルピペリジニ−４−イル）アジペート；
ＮＯＲ１０  ２，４−ビス｛Ｎ−［１−（２−ヒドロキシ−２−メチルプロポキシ）−２，２，６，６−テトラメチルピペリジニ−４−イル］−Ｎ−ブチルアミノ｝−６−（２−ヒドロキシエチルアミノ）−ｓ−トリアジン
を包含する。
【００５７】
本成分（ｉｉ）の適切な高分子量の化合物の特定の例は：
ＮＯＲ１１  ２，４−ビス［（１−シクロヘキシルオキシ−２，２，６，６−ピペリジニ−４−イル）ブチルアミノ］−６−クロロ−ｓ−トリアジンとＮ，Ｎ’−ビス（３−アミノプロピル）エチレンジアミン）の反応生成物［ＣＡＳ登録番号１９１６８０−８１−６］；及び
ＮＯＲ１２  式
【化５５】
2005511842.tif 000056
（式中、ｎは１ないし１５である。）
で表される化合物
である。
化合物ＮＯＲ１２は米国特許第６，１１７，９９５号公報明細書の実施例２に開示されている。
【００５８】
成分（ｉ）及び（ｉｉ）は総計で、ポリマー基材（Ａ）に基づきおよそ０．０５ないしおよそ２０重量％の量で本発明の組成物中に有利に含まれ；例えばおよそ０．１ないしおよそ１０重量％であり；例えばおよそ０．２ないしおよそ８重量％であり；例えばおよそ０．５ないしおよそ３重量％である。
【００５９】
成分（ｉ）及び（ｉｉ）は、（ｉ）：（ｉｉ）の重量比がおよそ１：１００ないしおよそ１００：１であり、例えばおよそ１：２０ないしおよそ２０：１であり、例えばおよそ１：１０ないしおよそ１０：１であるか、又はおよそ１：５ないし５：１であり、或いはおよそ４：１ないしおよそ１：４であり、若しくはおよそ３：１ないしおよそ１：３であるか、又はおよそ２：１ないしおよそ１：２である。
【００６０】
成分（ｉｉｉ）の慣用の難燃剤
本発明の組成物中に成分（ｉｉｉ）として使用されるハロゲン化難燃剤は、ハロゲン化
ベンゼン、ビフェニル、フェノール、それらのエーテル又はエステル、ビスフェノール、ジフェニルオキシド、芳香族カルボン酸又はポリ酸、それらの無水物、アミド又はイミドのような有機芳香族ハロゲン化化合物；有機脂環式又は多脂環式ハロゲン化化合物；ハロゲン化パラフィン、オリゴ−又はポリマー、アルキルホスフェート又はアルキルイソシアヌレートのような有機脂肪族ハロゲン化化合物より選択され得る。これら成分は広く従来既知であり、例えば、米国特許第４，５７９，９０６号公報明細書（例えば、第３段落３０ないし４１行）、第５，３９３，８１２号公報明細書を参照；  Ｐｌａｓｔｉｃｓ  Ａｄｄｉｔｉｖｅｓ  Ｈａｎｄｂｏｏｋ，Ｈ．Ｚｗｅｉｆｅｌにより編集、第５版、Ｈａｎｓｅｒ  Ｐｕｂｌ．，Ｍｕｎｉｃｈ  ２００１，６８１ないし６９８頁をまた参照のこと。
【００６１】
ハロゲン化難燃剤は例えば、塩素化又は臭素化化合物、例えば以下の化合物：
シクロアルキルホスフェートエステル（アンチブレイズ（登録商標：ＡＮＴＩＢＬＡＺＥ）ＡＢ−１００、Ａｌｂｒｉｇｈｔ及びＷｉｌｓｏｎ；フィロール（登録商標：ＦＹＲＯＬ）ＦＲ−２、Ａｋｚｏ  Ｎｏｖｅｌ社）、
ポリ臭素化ジフェニルオキシド（ＤＥ−６０Ｆ，Ｇｒｅａｔ  Ｌａｋｅｓ  社）、
デカブロモジフェニルオキシド（ＤＢＤＰＯ；セイテックス（登録商標：ＳＡＹＴＥＸ）１０２Ｅ）、
トリス［３−ブロモ−２，２−ビス（ブロモメチル）プロピル］ホスフェート（ＰＢ３７０（登録商標）、ＦＭＣ社）、
ビスフェノールＡのビス（２，３−ジブロモプロピルエーテル）（ＰＥ６８）、
臭素化エポキシ樹脂、
エチレン−ビス（テトラブロモフタルイミド）（セイテックス（登録商標：ＳＡＹＴＥＸ）ＢＴ−９３）、
ビス（ヘキサクロロシクロペンタジエノ）シクロオクタン（デクロレイン  プラス（登録商標：ＤＥＣＬＯＲＡＮＥ  ＰＬＵＳ）、
塩素化パラフィン、
１，２−ビス（トリブロモフェノキシ）エタン（ＦＦ６８０）、
テトラブロモ−ビスフェノールＡ（セイテックス（登録商標：ＳＡＹＴＥＸ）ＰＢ１００）、
エチレンビス−（ジブロモ−ノルボルナンジカルボキシイミド）（セイテックス（登録商標：ＳＡＹＴＥＸ）ＢＮ−４５１）、
ビス−（ヘキサクロロシクロペンタジエノ）シクロオクタン、
トリス−（２，３−ジブロモプロピル）−イソシアヌレート、
エチレン−ビス−テトラブロモフタルイミド
から選択される。
成分（ｉｉｉ）の特定の例は、臭素化難燃剤である。
【００６２】
成分（ｉｉｉ）の慣用のリン原子含有難燃剤は例えば：
テトラフェニルレゾルシノールジホスフィット（例えば、フィロルフレックス（登録商標：ＦＹＲＯＬＦＬＥＸ）ＲＤＰ、Ａｋｚｏ  Ｎｏｂｅｌ）、
トリフェニルホスフェート、
アンモニウムポリホスフェート（ＡＰＰ）又は（ホスタフラム（登録商標：ＨＯＳＴＡＦＬＡＭ）ＡＰ７５０）、
レゾルシノールジホスフェートオリゴマー（ＲＤＰ）及び
エチレンジアミンジホスフェート（ＥＤＡＰ）
である。
【００６３】
メラミンに基づいた難燃剤は例えば：
メラミンシアヌレート、
メラミンボレート、
メラミンホスフェート、
メラミンポリホスフェート及び
メラミンピロホスフェート
である。
【００６４】
特に技術的に重要な成分（ｉｉｉ）は、トリス［３−ブロモ−２，２−ビス（ブロモメチル）−プロピル］ホスフェートである。
【００６５】
成分（ｉｉｉ）は、ポリマー基材（Ａ）に対しておよそ０．５ないしおよそ４５重量％の量で本発明の組成物中に有利に含まれ；例えばおよそ３ないしおよそ４０重量％であり；成分（Ａ）に対して例えばおよそ５ないしおよそ３５重量％である。
【００６６】
成分（ｉｉｉ）に対する成分（ｉ）と（ｉｉ）の総計の比（重量部）、すなわち（ｉ）＋（ｉｉ）：（ｉｉｉ）は例えば、およそ１：２００であり、例えばおよそ１：１００であり、又はおよそ１：５０であり、又はおよそ１：２５であり、又はおよそ１：１０であり、例えばおよそ１：５である。
【００６７】
使用される成分（ｉｉｉ）の量はまた、特定の化合物（群）の効力、ポリマー及び特定の用途の種類によっており；例えば、最終組成物の難燃性に関して、化合物トリス［３−ブロモ−２，２−ビス（ブロモメチル）プロピル］ホスフェート５ないし１５重量％の量は、化合物デカブロモジフェニルオキシド３０ないし４５重量％の量と同様の効力であり得る。
【００６８】
本発明の組成物は、多くの用途、例えば以下：
熱可塑性オレフィン
彩色可能な熱可塑性オレフィン
ポリプロピレン成形品
ポリエチレンフィルム
臭素化難燃剤を有する成形されたポリプロピレン
臭素化難燃剤を有する成形された熱可塑性オレフィン
臭素化難燃剤を有するポリエチレンフィルム
他の補助安定剤を有する熱可塑性エラストマー
グリース充填されたワイヤー及びケーブル絶縁材
プラスチック基材に対するコーティング
化学物質を有するポリオレフィンタンク又はコンテナ
防曇剤を有するポリオレフィンフィルム
ヒドロタルサイトのようなＩＲ熱充填材を有するポリオレフィンフィルム、例えばＤＨＴ４Ａ
静電防止剤を有するポリオレフィンフィルム
成形された難燃性ポリプロピレン製品
成形された難燃性熱可塑性オレフィン
難燃性ポリエチレンフィルム
プラスチック基材への積層の為のプレフォームフィルム
電子家庭電化製品
貯蔵又は輸送の為の容器、箱、ビン
自動車用途、例えばダッシュボード、バックボード
家具、例えばスタジアムのシート、客室のシート
屋根用シート
屋根用メンブラン
床材料
ライナー
形材、例えば窓用及びドア用形材
ジオメンブレン
日除け織物
旗状フィルム
椅子張り
ドレープ
カーペット
テント、防水シート
外科用ガウン、帽子及び他の病院用途
織物
ロープ
ネット
タイヤコード
パラシュート
を含む野外用途に使用される。
【００６９】
本発明の組成物は、関連部分が引用文献としてここに組み込まれている米国特許第６，２３５，６５８号公報明細書及び第６，２５１，９９５号公報明細書に記載されるように、繊維積層物において、そして基材のコーティングとして有益である。
【００７０】
ここに記載される安定剤を含む材料は、成形品、回転成形品、射出成形品、ブロー成形品、単及び多層フィルム、押出し形材、表面コーティングなどの製造の為に使用され得る。
【００７１】
生じた本発明の安定化された組成物はまた、以下に列挙する材料、又はそれらの混合物のような種々の慣用の添加剤を、例えば成分（Ａ）の重量に対しておよそ０．０１ないしおよそ１０％の量で、例えばおよそ０．０２５ないしおよそ４％で、例えばおよそ０．１ないしおよそ２％の量で所望により含んでいてもよい。
【００７２】
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐したノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００７３】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００７４】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００７５】
１．４．トコフェロール、
例えば、α−トコフェロール、β−トコフェロール、γ−トコフェロール、δ−トコフェロール及びそれらの混合物（ビタミンＥ）。
【００７６】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００７７】
１．６．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００７８】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビ
ス（３，５−ジ−第三ブチル−４−ヒドロキシベンジル）スルフィド、イソオクチル−３，５−ジ−第三ブチル−４−ヒドロキシベンジルメルカプトアセテート。
【００７９】
１．８．ヒドロキシベンジル化マロネート、
例えば、ジオクタデシル−２，２−ビス（３，５−ジ−第三ブチル−２−ヒドロキシベンジル）−マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【００８０】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００８１】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２
−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００８２】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００８３】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００８４】
１．１３．β−（３,５−ジ−第三ブチル−４−ヒドロキシフェニル）プロピオン酸の
エステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロ
パン、４−ヒドロキシメチル−１−ホスファ−２，６，７−トリオキサビシクロ［２．２．２］オクタンとのエステル。
【００８５】
１．１４．β−（５−第三ブチル−４−ヒドロキシ−３−メチルフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８６】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８７】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８８】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤルによって供給されるナウガードＸＬ−１；登録商標：Ｎａｕｇａｒｄ）。
【００８９】
１．１８．アスコルビン酸（ビタミンＣ）
【００９０】
１．１９．アミン酸化防止剤、
例えば、Ｎ，Ｎ’−ジ−イソプロピル−ｐ−フェニレンジアミン、Ｎ，Ｎ’−ジ−第二
ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル−ヘキサメチレンジアミン、ビス（２，２，６，６−テトラメチル−ピペリジ−４−イル）セバケート、２，２，６，６−テトラメチルピペリジノ−４−オン、２，２，６，６−テトラメチルピペリジノ−４−オール。
【００９１】
２．紫外線吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’,５’−ジ−第三ブチル−２’−ヒドロキシフェニル）ベンゾトリアゾール、２−
（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル
）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシ−フェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒド
ロキシ−３’−（α，α−ジメチルベンジル）−５’−（１，１，３，３−テトラメチルブチル）フェニル］ベンゾトリアゾール；２−［２’−ヒドロキシ−３’− （１，１，
３，３−テトラメチルブチル）−５’−（α，α−ジメチルベンジル）フェニル］ベンゾトリアゾール。
【００９２】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００９３】
２．３．置換された及び非置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００９４】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【００９５】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【００９６】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ登録番号［１３６５０４−９６−６］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【００９７】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【００９８】
２．８．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【００９９】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１００】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトー
ルジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【０１０１】
特定の例としては、以下のホスフィットである：
トリス（２，４−ジ−第三ブチルフェニル）ホスフィット（イルガフォス１６８（登録商標：Ｉｒｇａｆｏｓ）、チバ−ガイギー社）、トリス（ノニルフェニル）ホスフィット、
【化５６】
2005511842.tif 000057
【化５７】
2005511842.tif 000058
【化５８】
2005511842.tif 000059
【化５９】
2005511842.tif 000060
【化６０】
2005511842.tif 000061
。
【０１０２】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１０３】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０１０４】
７．チオ相乗剤、
例えば、ジラウリルチオジプロピオネート又はジステアリルチオジプロピオネート。
【０１０５】
８．過酸化物捕捉剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【０１０６】
９．ポリアミド安定剤
例えば、ヨウ化物及び／又はリン化合物と組み合わせた銅塩及び二価マンガンの塩。
【０１０７】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸の
アルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【０１０８】
１１．核剤、
例えば、タルクのような無機物質、二酸化チタン、酸化マグネシウムのような金属酸化物、例えばアルカリ土類金属のリン酸塩、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。特定の例は、１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトールである。
【０１０９】
１２．充填剤及び強化剤、
例えば、炭酸カルシウム、シリケート、ガラス繊維、ガラス球、アスベスト、タルク、カオリン、マイカ、硫酸バリウム、金属酸化物及び金属水酸化物、カーボンブラック、グラファイト、木粉及び他の天然物の粉末又は繊維、合成繊維。
【０１１０】
１３．他の添加剤
例えば、可塑剤、滑剤、乳化剤、顔料、レオロジー添加剤、触媒、流れ調整剤、蛍光増白剤、防炎加工剤、静電防止剤及び発泡剤。
【０１１１】
１４．ベンゾフラノン及びインドリノン、
例えば、米国特許第４，３２５，８６３号公報明細書；米国特許第４，３３８，２４４号公報明細書；米国特許第５，１７５，３１２号公報明細書；米国特許第５，２１６，０５２号公報明細書；米国特許第５，２５２，６４３号公報明細書；ドイツ国特許Ａ−４３１６６１１号公報明細書；ドイツ国特許Ａ−４３１６６２２号公報明細書；ドイツ国特許Ａ−４３１６８７６号公報明細書；ヨーロッパ特許Ａ−０５８９８３９号公報明細書又はヨーロッパ特許Ａ−０５９１１０２号公報明細書に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【０１１２】
１５．アミンオキシド、
例えば、米国特許第５，８４４，０２９号公報明細書及び第５，８８０，１９１号公報明細書に開示されるようなアミンオキシド誘導体、ジデシルメチルアミンオキシド、トリデシルアミンオキシド、トリドデシルアミンオキシド及びトリヘキサデシルアミンオキシド。米国特許第５，８４４，０２９号公報明細書及び第５，８８０，１９１号公報明細書は、熱可塑性樹脂の安定化に向けての飽和炭化水素アミンオキシドの使用を開示している。熱可塑性組成物は、フェノール性抗酸化剤、障害性アミン光安定剤、紫外線吸収剤、有機リン化合物、脂肪酸のアルカリ金属塩及びチオ相乗剤から選択された安定剤又は安定剤の混合物をさらに含有していてもよいことが開示されいる。ポリオレフィンの安定化に向けての他の安定剤とアミンオキシドの併用は例示されていない。
【０１１３】
特異的な添加剤の例は、フェノール系抗酸化剤（リストの項目１）、他の立体障害性アミン（リストの項目２．６）、ベンゾトリアゾール及び／又はｏ−ヒドロキシフェニルトリアジン類の光安定剤（リストの項目２．１及び２．８）、ホスフィット及びホスホナイト（リストの項目４）及びリストのパーオキシド破壊化合物（項目５）である。
【０１１４】
添加剤（安定剤）の付加的な特異的な例は、例えば、米国特許第Ａ−４，３２５，８６３号公報明細書、第Ａ−４，３３８，２４４号公報明細書又は第Ａ−５，１７５，３１２号公報明細書に記載されるようなベンゾフラノ−２−オンである。
【０１１５】
本組成物は、ｓ−トリアジン、オキサニリド、ヒドロキシベンゾフェノン、ベンゾエート及びα−シアノアクリレートからなる群より選択されるもう１種のＵＶ吸収剤を付加的に含有し得る。特には、本組成物は、少なくとも１種の他の２−ヒドロキシフェニル−２Ｈ−ベンゾトリアゾール；もう１種のトリス−アリール−ｓ−トリアジン；又は障害性アミン或いはそれらの混合物の有効安定化量を含有していてもよい。例えば付加的な成分は、顔料、染料、可塑剤、抗酸化剤、チキソトロープ剤、均染助剤、塩基性補助安定剤、ＵＶ吸収剤及び／又は立体障害性アミンのような他の光安定剤、金属不動態化剤、金属酸化物、有機リン化合物、ヒドロキシルアミン、及びそれらの混合物から選択され、とりわけ、顔料、フェノール系抗酸化剤、ステアリン酸カルシウム、ステアリン酸亜鉛、２−（２’−ヒドロキシフェニル）ベンゾトリアゾール及び２−（２−ヒドロキシフェニル）−１，３，５−トリアジン類のＵＶ吸収剤、及び立体障害性アミンである。
【０１１６】
本発明の添加剤及び付加的な他の成分は、別々に又は互いに混合されてポリマー材料に添加されてもよい。所望により、個々の成分は、例えばドライブレンド、圧縮成形又は溶融状態によるポリマーへの配合の前に互いに混合され得る。本発明の目的はそれゆえまた、
（ｉ）少なくとも１種の低分子量の立体障害性アルコキシアミン安定剤、
（ｉｉ）少なくとも１種の高分子量の立体障害性アルコキシアミン安定剤及び
（ｉｉｉ）有機ハロゲン難燃剤、リン原子含有難燃剤及びメラミンに基づいた難燃剤からなる群より選択される少なくとも１種の慣用の難燃剤
を含む難燃性添加剤の組合せである。
【０１１７】
都合良く、上記成分（ｉ）、（ｉｉ）、及び（ｉｉｉ）の添加剤及びおそらく上述したような他の添加剤は、例えば窒素大気を用いて又は用いずに１８０ないし２２０℃にて二軸スクリュー押出し機中でドライブレンドされ及びその後押出しされても良い。こうして得られた材料は、既知の方法にしたがってさらに加工されても良い。形成された製品の表面は、光沢のいかなる損失もいかなる種の粗さも示さない。
【０１１８】
好ましいポリマー製品は、ポリマー基材としての熱可塑性ポリオレフィン；とりわけ、二酸化チタン及びカーボンブラックから選択される顔料を含む熱可塑性ポリオレフィンの屋根用メンブランを含む。
【０１１９】
特異的に重要な成分（Ｂ）は、
（ｉ）ビス（１−オクチルオキシ−２，２，６，６−テトラメチルピペリジニ−４−イル）セバケート又は１−（２−ヒドロキシ−２−メチルプロポキシ）−４−オクタデカノイルオキシ−２，２，６，６−テトラメチルピペリジン
及び
（ｉｉ）２，４−ビス［（１−シクロヘキシルオキシ−２，２，６，６−ピペリジニ−４−イル）ブチルアミノ］−６−クロロ−ｓ−トリアジンとＮ，Ｎ’−ビス（３−アミノプロピル）エチレンジアミン）の反応生成物又は
式
【化６１】
2005511842.tif 000062
（式中、ｎは１ないし１５である。）
で表される化合物及び
（ｉｉｉ）有機ハロゲン難燃剤、とりわけトリス［３−ブロモ−２，２−ビス（ブロモメチル）プロピル］ホスフェート
である。
【０１２０】
好ましくはこれら添加剤を含むポリマー製品は、二酸化チタン及びカーボンブラックから選択された顔料も含む熱可塑性ポリオレフィンの屋根用メンブランである。
【０１２１】
好ましい成形ポリマー製品は、少なくとも１種の立体障害性アルコキシアミン安定剤及び有機ハロゲン難燃剤、リン原子含有難燃剤及びメラミンに基づいた難燃剤からなる群より選択される少なくとも１種の慣用の難燃剤を含み、前記製品は、難燃充填材を含まないか、又は製品の重量に基づきおよそ３重量％未満の量で含む。とりわけ好ましいのは、およそ５ミルないしおよそ１００ミル厚（０．１ないし３ｍｍ）であり、及び二酸化チタン及びカーボンブラックから選択される顔料を含む、屋根用メンブラン、窓用形材、羽目板及び成形品からなる群より選択される建築用製品のようなポリマー製品である。これら用途の為の好ましいポリマー基材は、熱可塑性ポリオレフィンである。
【０１２２】
さらに、本発明は、有機ポリマー基材に光安定性及び難燃性を与える方法であって、前記方法は、
（ｉ）少なくとも１種の低分子量の立体障害性アルコキシアミン安定剤
（ｉｉ）少なくとも１種の高分子量の立体障害性アルコキシアミン安定剤及び
（ｉｉｉ）有機ハロゲン難燃剤、リン原子含有難燃剤及びメラミンに基づいた難燃剤からなる群より選択される少なくとも１種の慣用の難燃剤
の相乗混合物の有効難燃化量を前記ポリマー基材に添加することを含む方法に関する。
【０１２３】
本発明の添加剤及び付加的な他の成分のポリマーへの配合は、粉体形態でのドライブレンド、又は溶液、分散液又は懸濁液の形態での例えば不活性溶媒、水又はオイル中での湿式混合のような既知の方法により為される。本発明の添加剤及び付加的な他の成分は、例えば成形前又は後において配合され得るか、或いはまた、溶媒又は懸濁液／分散剤のその後の蒸発を為して又は為さずに、溶解されたか又は分散された添加剤混合物をポリマー材料に適用することにより配合され得る。それらは例えば、乾燥混合物又は粉体として或い
は溶液又は分散液又は懸濁液又は溶融物として加工装置（例えば押出し機、内部ミキサー等）へと直接に添加されても良い。
【０１２４】
配合は、攪拌機を取付けたいずれの加熱可能な容器中で、例えばニーダー、ミキサー又は攪拌容器のような密閉された装置中で実施され得る。配合は例えば、押出し機中で又はニーダー中で実施される。加工は不活性大気中で行われようと又は酸素の存在下において行われようと構わない。
【０１２５】
添加剤又は添加剤ブレンドのポリマーへの添加は、ポリマーが溶融され及び添加剤と混合されるすべての慣用の混合機中で実施され得る。適切な機械は当業者に既知である。それらは優位には、ミキサー、ニーダー及び押出し機である。
前記方法は例えば、押出し機中で加工の間に添加剤を導入することにより実施される。
【０１２６】
適切な加工機の特異的な例は、一軸スクリュー押出し機、逆回転及び回転二軸スクリュー押出し機、遊星歯車押出し機、リング押出し機又はコニーダーである。真空が適用される少なくとも１つのガス除去室を有する加工機を使用することがまた可能である。
【０１２７】
適切な押出し機及びニーダーは例えば、Ｈａｎｄｂｕｃｈ  ｄｅｒ  Ｋｕｎｓｔｓｔｏｆｆｅｘｔｒｕｓｉｏｎ，１巻，Ｇｒｕｎｄｌａｇｅｎ，編者  Ｆ．Ｈｅｎｓｅｎ，Ｗ．Ｋｎａｐｐｅ，Ｈ．Ｐｏｔｅｎｔｅ，１９８９，３ないし７頁，ＩＳＢＮ：３−４４６−１４３３９−４（２巻  Ｅｘｔｒｕｓｉｏｎｓａｎｌａｇｅｎ  １９８６，ＩＳＢＮ  ３−４４６−１４３２９−７）に記載される。
【０１２８】
例えば、スクリューの長さは１ないし６０スクリュー径であり、例えば３５ないし４８スクリュー径である。スクリューの回転速度は例えば、１分あたり１０ないし６００回転（ｒｐｍ）であり、例えば２５ないし３００ｒｐｍである。
【０１２９】
最大処理量はスクリューの直径、回転速度及び駆動力による。本発明の方法はまた、言及されたパラメータを変えることにより又は投与量を送る計量機を使用することにより最大処理量よりも低いレベルで実施され得る。
【０１３０】
多数の成分が添加される場合、これらは予備混合されるか又は個々に添加され得る。
【０１３１】
本発明の添加剤及び付加的な他の添加剤はまた、ポリマー材料に噴霧され得る。それらは他の添加剤（例えば上で示された慣用の添加剤）又はその溶融物を、それら本発明の添加剤及び付加的な他の添加剤がまたこれら他の添加剤と一緒に材料に噴霧され得るように希釈することも出来る。重合触媒の失活の間の噴霧による添加は特に有利であり；この場合、発生した蒸気は触媒の失活の為に使用され得る。球形に重合されたポリオレフィンの場合において、例えば、付加的に他の添加剤と一緒に、本発明の添加剤は、噴霧により適用されることが有利であり得る。
【０１３２】
本発明の添加剤及び付加的な他の添加剤はまた、前記ポリマーに、例えば、およそ１％ないしおよそ４０重量％、例えばおよそ２％ないしおよそ２０重量％の濃度でポリマー中に配合された成分を含有するマスターバッチ（“濃縮物”）の形態でポリマーに添加され得る。該ポリマーは、添加剤が最終的に添加されるポリマーと同一の構造である必要はない。そのような操作において、ポリマーは、粉体、顆粒、溶液、懸濁液の形態で又はラテックスの形態で使用され得る。
【０１３３】
配合は、成形操作に先立って又は間に行われ得る。ここで記載された本発明の添加剤を含有する材料は例えば、成形品、例えば輪転成形品、射出成形品、形材等の製造の為に使
用される。このように、
（ｉ）少なくとも１種の低分子量の立体障害性アルコキシアミン安定剤、
（ｉｉ）少なくとも１種の高分子量の立体障害性アルコキシアミン安定剤及び
（ｉｉｉ）有機ハロゲン難燃剤、リン原子含有難燃剤及びメラミンに基づいた難燃剤からなる群より選択される少なくとも１種の慣用の難燃剤
の配合により難燃性に作られた成形されたポリマー製品が本発明のもう一つの目的である。
【０１３４】
ＰＴＦＥ、すなわちポリテトラフルオロエチレン（例えば、テフロン（登録商標）６Ｃ；デュポン社）が、２００１年８月１５日出願の米国特許出願第６０／３１２，５１７号明細書に開示されるとおり、付加的な難燃剤として本組成物に有利に添加されてもよいことがまた予期される。
【０１３５】
難燃特性を維持するように多量の難燃性充填材を通常含むポリマー成形品が、本成分（ｉ）又は（ｉｉ）から選択される本障害性アルコキシアミンを、慣用の有機ハロゲン難燃剤、リン原子含有難燃剤及びメラミンに基づいた難燃剤と組み合せて配合することにより、光、熱及び酸素に対して安定化され得、及び難燃性に作られ、及び必要とする難燃性充填材量が大きく低減されるか又は総じて必要とされもしないことがさらに予期し得ず観察された。ポリマー成形品は例えばポリオレフィン成形品、例えば薄形材製品である。難燃性充填材は典型的に水酸化マグネシウムである。
【０１３６】
薄形材ポリオレフィン成形品は有利には、本成分（ｉ）、（ｉｉ）及び（ｉｉｉ）を含む。低減された水準の難燃性充填材を有するか又は難燃性充填材を含まない本発明のポリオレフィン成形品は、難燃性を維持し、及び改良された物理的性質を有する。
【０１３７】
本発明のポリオレフィン成形品は、例えば屋根用メンブラン、羽目板、窓用形材及び成形品として使用され得る。そのような成形品は例えば、およそ５ミルないしおよそ１００ミル厚（０．１ないし３ｍｍ）であり、例えばおよそ２０ミルないしおよそ１００ミル厚（０．５ないし３ｍｍ）であり、例えばおよそ１０ミルないしおよそ８０ミル厚（０．１ないし２ｍｍ）であり、例えばおよそ４０ミルないしおよそ１００ミル厚（１ないし３ｍｍ）である。ポリオレフィンは、ポリオレフィンは特には熱可塑性ポリオレフィン（ＴＰＯ）である。本発明の成形品は、引張り強さ、伸び抵抗及び亀裂抵抗のような機械的特性により示されるように、現在の技術による配合物よりも良好な物理的性質を示す。
【０１３８】
成分（Ｂ）の有効難燃化量は、難燃性を評価するのに使用される標準的な方法の一つにより測定された、難燃有効性を示すのに必要とされる量である。これらは、難燃性織物及びフィルムの為の燃焼試験のＮＦＰＡ７０１標準方法、１９８９年版及び１９９６年版；装置及び器具中の部品の為のプラスチック材料の燃焼性についてのＵＬ９４試験、第５版、１９９６年１０月２９日；極限酸素指数（ＬＯＩ）、ＡＳＴＭ  Ｄ−２８６３；及びコーン熱量計、ＡＳＴＭ  Ｅ１３５４を包含する。ＵＬ９４Ｖ試験にしたがった評価は、以下の表にまとめたとおりである。
【表１】
2005511842.tif 000063
【０１３９】
難燃性組成物中において成分（ｉ）、（ｉｉ）及び（ｉｉｉ）の本発明の化合物の組み合せと共に使用するために特に有用であることが判明した補助添加剤は以下のものである：
紫外線吸収剤：
２−（２−ヒドロキシ−３，５−ジ−α−クミルフェニル）−２Ｈ−ベンゾトリアゾール（チヌビン（登録商標：ＴＩＮＵＶＩＮ）２３４、チバ  スペシャルティ  ケミカルズ
コーポレーション）；
２−（２−ヒドロキシ−５−メチルフェニル）−２Ｈ−ベンゾトリアゾール（チヌビン（登録商標：ＴＩＮＵＶＩＮ）Ｐ、チバ  スペシャルティ  ケミカルズ  コーポレーション）；
５−クロロ−２−（２−ヒドロキシ−３，５−ジ−第３ブチルフェニル）−２Ｈ−ベンゾトリアゾール（チヌビン（登録商標：ＴＩＮＵＶＩＮ）３２７、チバ  スペシャルティ
ケミカルズ  コーポレーション）；
２−（２−ヒドロキシ−３，５−ジ−第３アミルフェニル）−２Ｈ−ベンゾトリアゾール（チヌビン（登録商標：ＴＩＮＵＶＩＮ）３２８、チバ  スペシャルティ  ケミカルズ
コーポレーション）；
２−（２−ヒドロキシ−３−α−クミル−５−第３オクチルフェニル）−２Ｈ−ベンゾトリアゾール（チヌビン（登録商標：ＴＩＮＵＶＩＮ）９２８、チバ  スペシャルティ  ケミカルズ  コーポレーション）；
２，４−ジ−第３ブチルフェニル３，５−ジ−第３ブチル−４−ヒドロキシベンゾエート（チヌビン（登録商標：ＴＩＮＵＶＩＮ）１２０、チバ  スペシャルティ  ケミカルズ
コーポレーション）；
２−ヒドロキシ−４−ｎ−オクチルオキシベンゾフェノン（チマソルブ（登録商標：ＣＨＩＭＡＳＳＯＲＢ）８１、チバ  スペシャルティ  ケミカルズ  コーポレーション）；
２，４−ビス（２，４−ジメチルフェニル）−６−（２−ヒドロキシ−４−オクチルオキシフェニル）−ｓ−トリアジン（シアソルブ（登録商標：ＣＹＡＳＯＲＢ）１１６４、サイテック）
【０１４０】
以下の実施例は、説明目的のみを意味し、いかなる形においても本発明の範囲を限定するように解釈されるべきではない。記載されている場合、室温とは、２０ないし２５℃の範囲の温度を表す。パーセンテージは、そうでないと示されない限り、ポリマー基材の重量に対する。
【０１４１】
略記：
ｖ          容積部
ｗ          重量部
1Ｈｎｍｒ  1Ｈの核磁気共鳴（ＮＭＲ）
ｍ／ｚ      質量分光測定（原子単位）
ａｍｕ      ｇ／ｍｏｌの分子量（＝原子単位）
ＰＰ        ポリプロピレン
ＰＥ        ポリエチレン
ＰＥ−ＬＤ  低密度ポリエチレン（ＬＤＰＥ）
【０１４２】
試験方法
難燃性織物及びフィルムの為の燃焼試験のＮＦＰＡ７０１標準方法、１９８９年版及び１９９６年版；
装置及び器具中の部品の為のプラスチック材料の燃焼性についてのＵＬ９４試験、第５版、１９９６年１０月２９日；
極限酸素指数（ＬＯＩ）、ＡＳＴＭ  Ｄ−２８６３；
コーン熱量計、ＡＳＴＭ  Ｅ−１又はＥ１３５４；
ＡＳＴＭ  Ｄ  ２６３３−８２，燃焼試験。
【０１４３】
試験化合物
本成分（ｉ）の低分子量のアルコキシアミン：
ＮＯＲ１  １−シクロヘキシルオキシ−２，２，６，６−テトラメチル−４−オクタデシルアミノピペリジン；
ＮＯＲ２  ビス（１−オクチルオキシ−２，２，６，６−テトラメチルピペリジニ−４−イル）セバケート；
ＮＯＲ３  ２，４−ビス［（１−シクロヘキシルオキシ−２，２，６，６−テトラメチルピペリジニ−４−イル）ブチルアミノ］−６−（２−ヒドロキシエチルアミノ−ｓ−トリアジン；
ＮＯＲ３  ビス（１−シクロヘキシルオキシ−２，２，６，６−テトラメチルピペリジニ−４−イル）アジペート；
ＮＯＲ４  ２，４−ビス［（１−シクロヘキシルオキシ−２，２，６，６−ピペリジニ−４−イル）ブチルアミノ］−６−クロロ−ｓ−トリアジン；
ＮＯＲ５  １−（２−ヒドロキシ−２−メチルプロポキシ）−４−ヒドロキシ−２，２，６，６−テトラメチルピペリジン；
ＮＯＲ６  １−（２−ヒドロキシ−２−メチルプロポキシ）−４−オキソ−２，２，６，６−テトラメチルピペリジン；
ＮＯＲ７  １−（２−ヒドロキシ−２−メチルプロポキシ）−４−オクタデカノイルオキシ−２，２，６，６−テトラメチルピペリジン；
ＮＯＲ８  ビス（１−（２−ヒドロキシ−２−メチルプロポキシ）−２，２，６，６−テトラメチルピペリジニ−４−イル）セバケート；
ＮＯＲ９  ビス（１−（２−ヒドロキシ−２−メチルプロポキシ）−２，２，６，６−テトラメチルピペリジニ−４−イル）アジペート；
及び
ＮＯＲ１０  ２，４−ビス｛Ｎ−［１−（２−ヒドロキシ−２−メチルプロポキシ）−２，２，６，６−テトラメチルピペリジニ−４−イル］−Ｎ−ブチルアミノ｝−６−（２−ヒドロキシエチルアミノ）−ｓ−トリアジン。
【０１４４】
本成分（ｉｉ）の高分子量のアルコキシアミン：
ＮＯＲ１１  ２，４−ビス［（１−シクロヘキシルオキシ−２，２，６，６−ピペリジニ−４−イル）ブチルアミノ］−６−クロロ−ｓ−トリアジンとＮ，Ｎ’−ビス（３−アミノプロピル）エチレンジアミン）の反応生成物［ＣＡＳ登録番号１９１６８０−８１−６］；
ＮＯＲ１１は、式
Ｒ1ＮＨ−ＣＨ2ＣＨ2ＣＨ2ＮＲ2ＣＨ2ＣＨ2ＮＲ3ＣＨ2ＣＨ2ＣＨ2ＮＨＲ4
（式中、Ｒ1、Ｒ2、Ｒ3及びＲ4のうちの３つは式
【化６２】
2005511842.tif 000064
で表される残基を表し、及びＲ1、Ｒ2、Ｒ3及びＲ4のうちの１つは水素原子を表す。）
で表される主要成分を有する化合物の混合物として表され（ＮＯＲ１１は、米国特許第５，８４４，０２６号公報明細書の実施例３に開示されている高分子量の化合物である。）；及び
ＮＯＲ１２は、式
【化６３】
2005511842.tif 000065
（式中、ｎは１ないし１５である。）
で表される化合物である。
【０１４５】
成分（ｉｉｉ）の慣用の難燃剤：
ＤＢＤＰＯは、デカブロモジフェニルオキシドであり、
ＦＲ−１は、トリス［３−ブロモ−２，２−ビス（ブロモメチル）プロピル］ホスフェート（ピービー３７０（登録商標：ＰＢ３７０）、ＦＭＣコーポレーション）を表し、
ＦＲ−２は、アンモニウムポリホスフェート（ＡＰＰ）を表し、
ＦＲ−３は、テトラブロモビスフェノールＡのビス（２，３−ジブロモプロピル）エーテル（ＰＥ６８）を表し、
ＦＲ−４は、アンモニウムポリホスフェート／相乗剤ブレンド、ホスタフラム（登録商標：ＨＯＳＴＡＦＬＡＭ）ＡＰ７５０を表し、
ＦＲ−５は、デカブロモジフェニルオキシド（ＤＢＤＰＯ；Ｄｅａｄ  Ｓｅａ  Ｂｒｏ
ｍｉｎｅより得られる）を表し、
ＦＲ−６は、エチレンビス（テトラブロモフタルイミド）（セイテックス（登録商標：ＳＡＹＴＥＸ）ＢＴ−９３）を表し、
ＦＲ−７は、メラミンホスフェート、メラプアー（登録商標：ＭＥＬＡＰＵＲ）Ｐ４６を表し、
ＦＲ−８は、アンモニウムポリホスフェート、エクソリット（登録商標：ＥＸＯＬＩＴ）ＡＰ７５２を表す。
ＦＲ−９は、トリス（２，３−ジブロモプロピル）−イソシアヌレートを表し、及び
ＦＲ−１０は、ヘキサブロモシクロドデカンを表す。
【０１４６】
比較例に使用された立体障害性アミンは、式
Ａ    Ｒ−ＮＨ−（ＣＨ2）3−Ｎ（Ｒ）−（ＣＨ2）2−Ｎ（Ｒ）−（ＣＨ2）3−ＮＨ−Ｒ（ＣＡＳ登録番号１０６９９０−４３−６）
（式中、Ｒは基
【化６４】
2005511842.tif 000066
を表す。）
Ｂ    ポリ［［６−［（１，１，３，３−テトラメチルブチル）アミノ］−１，３，５−トリアジン−２，４−ジイル］［［（２，２，６，６−テトラメチル−４−ピペリジル）イミノ］ヘキサメチレン［（２，２，６，６−テトラメチル−４−ピペリジル）イミノ］］（ＣＡＳ登録番号７０６２４−１８−９）
Ｃ    ビス（２，２，６，６−テトラメチルピペリジニ−４−イル）−セバケート（ＣＡＳ登録番号５２８２９−０７−９）
Ｄ    式
【化６５】
2005511842.tif 000067
で表されるオリゴマー（ＣＡＳ登録番号６５４４７−７７−０）
他の安定剤：
Ｅ
【化６６】
2005511842.tif 000068
【化６７】
2005511842.tif 000069
【化６８】
2005511842.tif 000070
で表される化合物である。
化合物ＮＯＲ２、ＮＯＲ７、ＮＯＲ１１、ＮＯＲ１２及びＡないしＧは、チバ  スペシャルティ  ケミカルズから入手可能な市販の安定剤である。
【０１４７】
実施例１
試料調製：ポリマー粉体及び安定剤を予備混合し（ヘンシェル（Ｈｅｎｓｃｈｅｌ）ミキサー、８００ｒｐｍ、室温）、顔料粉体及び難燃剤をＰＰ中の濃縮物として添加し、そしてドラムミキサー中で均質化する。押出し（コリン（登録商標：Ｃｏｌｌｉｎ）ニ軸スクリュー押出し機、最大２００℃、１００ｒｐｍ）によりさらに均質化及び顆粒化を為す。続いて、対応するノズル（試料寸法  ２ｍｍ厚、１０ｃｍ幅）付きの一軸スクリュー押出し機（最大２００℃、７０ｒｐｍ）により、混合物を平坦なフィルムに加工する。
耐候性試験：型抜きした試料を、促進耐候（アトラス（登録商標：Ａｔｌａｓ）ＷＯＭ
Ｃｉ６５、０．３５Ｗ／ｍ2（３４０ｎｍにて）、乾燥１０２分、水の噴霧１８分、ブ
ラックパネル温度６３℃）に曝す。
表面上の耐候性の効果を以下の方法により評価する：
白亜化の外観検査（白亜化は表面上の分解を示す。）
光沢度：ミノルタ（Ｍｉｎｏｌｔａ）；表面の分解は偏光反射を低下させる（ＤＩＮ６７５３０に定義された光沢度６０°）。
ΔＥ：変色度（ＤＩＮ６１７４にしたがう）
配合：
ポリプロピレン−エチレンコポリマー（ノボレン（登録商標：Ｎｏｖｏｌｅｎ）ＰＰＧ
１０２２）  ８４重量部、
エチレン−ビス−テトラブロモフタルイミド５１重量％及びＳｂ2Ｏ3１７重量％を含む、ＰＥを基礎とした難燃剤マスターバッチ  １５重量部、
ＴｉＯ2  １重量部
青色顔料（クロモフタルブルー４ＧＮＰ）  ０．２重量部
及び下記表に示されるとおりの安定剤（総配合量に対して重量％で与えられる量）。
結果を下記表に示す。
【表２】
2005511842.tif 000071
本発明の難燃剤と立体障害性アミンの組み合せを含む試料は白亜化を示さず、アルコキシ立体障害性アミンを有さない試料よりも、より良好な光沢度及び明確により低い変色度を示す。
【０１４８】
実施例２
試料を調製し、そして実施例１に示すとおりの促進耐候試験にとおす。
配合：
ポリプロピレン−エチレンコポリマー（ノボレン（登録商標：Ｎｏｖｏｌｅｎ）ＰＰＧ１０２２）  ８９重量部、
トリス−（２，３−ジブロモプロピル）−イソシアヌレート３０重量％及びＳｂ2Ｏ3１５重量％を含む、ＰＥを基礎とした難燃剤マスターバッチ  １０重量部、
ＴｉＯ2  １重量部及び
青色顔料（クロモフタルブルー４ＧＮＰ）  ０．２重量部
及び下記表に示されるとおりの安定剤（総配合量に対して重量％で与えられる量）。
結果を下記表に示す。
【表３】
2005511842.tif 000072
【０１４９】
実施例３
試料を調製し、そして実施例１に示すとおりの促進耐候試験にとおす。
配合：
ポリプロピレン−エチレンコポリマー（ノボレン（登録商標：Ｎｏｖｏｌｅｎ）ＰＰＧ１０２２）  ９４重量部、
トリス（３−ブロモ−２，２−（ブロモメチル）プロピル）ホスフェート（デッド  シー  ブロマイン（Ｄｅａｄ  Ｓｅｅ  Ｂｒｏｍｉｎｅ）からの難燃剤、ＦＲ３７２）  ４重量部、
Ｓｂ2Ｏ3  ２重量部及び
青色顔料（クロモフタルブルー４ＧＮＰ）  ０．２重量部
及び下記表に示されるとおりの安定剤（総配合量に対して重量％で与えられる量）。
結果を下記表に示す。
【表４】
2005511842.tif 000073
【０１５０】
実施例４
試料を調製し、そして実施例１に示すとおりの促進耐候試験にとおす。
配合：
ポリプロピレン−エチレンコポリマー（ノボレン（登録商標：Ｎｏｖｏｌｅｎ）ＰＰＧ１０２２）  ８７．５重量部、
ヘキサブロモシクロドデカン４０重量％を含む、ＰＥを基礎とした難燃剤マスターバッチ  ８重量部、
Ｓｂ2Ｏ3６０重量％を含む、ＰＥを基礎とした難燃剤マスターバッチ  ３．３重量部、
ＴｉＯ2  １重量部及び
青色顔料（クロモフタルブルー４ＧＮＰ）  ０．２重量部
及び下記表に示されるとおりの安定剤（総配合量に対して重量％で与えられる量）。
結果を下記表に示す。
【表５】
2005511842.tif 000074
【国際調査報告】
2005511842.tif 000130
2005511842.tif 000131
2005511842.tif 000132